(57)【要約】  本発明の静電チャック装置８０は、一主面を、板状試料を載置する載置面とするとともに静電吸着用内部電極を内蔵した静電チャック部２と、第１の接着層４と、シート材６と、第２の接着層８と、静電チャック部２を所望の温度に調整する温度調整用ベース部１０とをこの順に備え、第１の接着層４が、層厚１ｎｍ〜５００ｎｍの接合層１４及び厚さ２μｍ〜３０μｍのシリコーン接着剤層２４を含み、第２の接着層８が、層厚１ｎｍ〜５００ｎｍの接合層１８及び厚さ２μｍ〜３０μｍのシリコーン接着剤層２８を含む。
2016060205.tif 000002
【特許請求の範囲】
【請求項１】
一主面を、板状試料を載置する載置面とするとともに静電吸着用内部電極を内蔵した静電チャック部と、第１の接着層と、シート材と、第２の接着層と、前記静電チャック部を所望の温度に調整する温度調整用ベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置。
【請求項２】
一主面を、板状試料を載置する載置面とするとともに静電吸着用内部電極を内蔵した静電チャック部と、前記静電チャック部の前記載置面と反対側の面に互いに間隙を有して接着された複数の加熱部材と、第１の接着層と、シート材と、第２の接着層と、前記静電チャック部を冷却する機能を有するベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置。
【請求項３】
前記加熱部材の間隙を埋設する高分子材料層を有し、前記高分子材料層の層厚が、前記静電チャック部の前記載置面と反対側の面から前記加熱部材の前記第１の接着層側の表面までの最短距離と同じである請求項２に記載の静電チャック装置。
【請求項４】
前記加熱部材の間隙を埋設し、かつ前記加熱部材表面を被覆する高分子材料層を有し、前記高分子材料層表面が平坦である請求項２に記載の静電チャック装置。
【請求項５】
前記加熱部材と、前記ベース部との間に、絶縁材層を有する請求項２〜４のいずれか１項に記載の静電チャック装置。
【請求項６】
前記接合層が、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する化合物由来の構造を有する層である請求項１〜５のいずれか１項に記載の静電チャック装置。
【請求項７】
前記反応性官能基を有する化合物が、更に加水分解性基を有する請求項６に記載の静電チャック装置。
【請求項８】
前記反応性官能基を有する化合物が、下記一般式（１）で表される請求項７に記載の静電チャック装置。
【化１】
2016060205.tif 000014
〔一般式（１）中、Ｙは、エポキシ基、イソシアネート基、アミノ基、メルカプト基、ビニル基、スチリル基、メタクリル基、アクリル基、ウレイド基、スルフィド基、又はイソシアヌレート基を表し、Ｌ１は連結基を表す。Ｍは、ケイ素原子、チタン原子又は、ジルコニウム原子を表す。Ｒは炭素数１〜５のアルキル基を表し、Ｌ２は単結合又はカルボニルを表し、ｎは１〜３の整数を表す。Ｒ’は炭素数１〜３のアルキル基又はフェニル基を表す。〕
【請求項９】
前記シート材が前記第１の接着層及び前記第２の接着層の合計の層厚より厚く、前記シート材の厚さが２０μｍ〜５００μｍである請求項１〜８のいずれか１項に記載の静電チャック装置。
【請求項１０】
前記シート材が、シリコーン系エラストマー、及びフッ素系エラストマーからなる群より選択されるいずれかを含有する請求項１〜９のいずれか１項に記載の静電チャック装置。
【請求項１１】
前記載置面が、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、または酸化イットリウム（Ｙ２Ｏ３）焼結体からなる請求項１〜１０のいずれか１項に記載の静電チャック装置。
【発明の詳細な説明】
【技術分野】
【０００１】
本発明は、静電チャック装置に関する。
【背景技術】
【０００２】
半導体製造プロセスにおいては、ウエハの加工に当たり、試料台に簡単にウエハを取付け、固定するとともに、このウエハを所望の温度に維持する装置として静電チャック装置が使用されている。
半導体素子の高集積化や高性能化に伴い、ウエハの加工の微細化が進んでおり、生産効率が高く、大面積の微細加工が可能なプラズマエッチング技術がよく用いられている。静電チャック装置に固定されたウエハにプラズマを照射すると、このウエハの表面温度が上昇する。そこで、この表面温度の上昇を抑えるために、静電チャック装置の温度調整用ベース部に水等の冷却媒体を循環させてウエハを下側から冷却しているが、この際、プラズマによるウエハへの入熱のウエハ面内のばらつきにより、ウエハの面内で温度分布が発生する。例えば、ウエハの中心部では温度が高くなり、縁辺部では温度が低くなる傾向にある。【０００３】
例えば、ヘリウム等のガスを用いたウエハの面内温度分布を調整する静電チャック装置やウエハと静電チャックの吸着面との間の接触面積を調整した静電チャック装置では、局所的な温度制御を行うことが難しかった。
また、従来のヒータ機能付き静電チャック装置では、ヒータの急速な昇降温により、静電チャック部や温度調整用ベース部やヒータ自体にクラックが発生することがあり、静電チャック装置としての耐久性が不十分であるという問題点があった。
かかる問題を解決するために、例えば、プラズマエッチング装置等の処理装置に適用した場合に、シリコンウエハ等の板状試料の面内に局所的な温度分布を生じさせることにより、プラズマ印加に伴うシリコンウエハ等の板状試料の局所的な温度制御を行うことが可能な静電チャック装置が開示されている（例えば、特許文献１参照）。
【先行技術文献】
【特許文献】
【０００４】
【特許文献１】特開２０１１−１５９６８４号公報
【発明の概要】
【発明が解決しようとする課題】
【０００５】
ウエハの面内温度のばらつきをより一層抑制するために、ウエハを固定する静電チャック部の面内温度均一性をより高めることが求められている。
本発明は、静電チャック部とベース部との接着性に優れ、かつ、静電チャック部の面内温度均一性に優れる静電チャック装置を提供することを目的とし該目的を達成することを課題とする。
【課題を解決するための手段】
【０００６】
前記課題を達成するための具体的手段は以下の通りである。
＜１＞  一主面を、板状試料を載置する載置面とするとともに静電吸着用内部電極を内蔵した静電チャック部と、第１の接着層と、シート材と、第２の接着層と、前記静電チャック部を所望の温度に調整する温度調整用ベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置である。【０００７】
＜２＞  一主面を、板状試料を載置する載置面とするとともに静電吸着用内部電極を内蔵した静電チャック部と、前記静電チャック部の前記載置面と反対側の面に互いに間隙を有して接着された複数の加熱部材と、第１の接着層と、シート材と、第２の接着層と、前記静電チャック部を冷却する機能を有するベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置である。【０００８】
＜３＞  前記加熱部材の間隙を埋設する高分子材料層を有し、前記高分子材料層の層厚が、前記静電チャック部の前記載置面と反対側の面から前記加熱部材の前記第１の接着層側の表面までの最短距離と同じである＜２＞に記載の静電チャック装置である。【０００９】
＜４＞  前記加熱部材の間隙を埋設し、かつ前記加熱部材表面を被覆する高分子材料層を有し、前記高分子材料層表面が平坦である＜２＞に記載の静電チャック装置である。【００１０】
＜５＞  前記加熱部材と、前記ベース部との間に、絶縁材層を有する＜２＞〜＜４＞のいずれか１つに記載の静電チャック装置である。【００１１】
＜６＞  前記接合層が、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する化合物由来の構造を有する層である＜１＞〜＜５＞のいずれか１つに記載の静電チャック装置である。【００１２】
＜７＞  前記反応性官能基を有する化合物が、更に加水分解性基を有する＜６＞に記載の静電チャック装置である。【００１３】
＜８＞  前記反応性官能基を有する化合物が、下記一般式（１）で表される＜７＞に記載の静電チャック装置である。【００１４】
【化１】
2016060205.tif 000003
〔一般式（１）中、Ｙは、エポキシ基、イソシアネート基、アミノ基、メルカプト基、ビニル基、スチリル基、メタクリル基、アクリル基、ウレイド基、スルフィド基、又はイソシアヌレート基を表し、Ｌ１は連結基を表す。Ｍは、ケイ素原子、チタン原子又は、ジルコニウム原子を表す。Ｒは炭素数１〜５のアルキル基を表し、Ｌ２は単結合又はカルボニルを表し、ｎは１〜３の整数を表す。Ｒ’は炭素数１〜３のアルキル基又はフェニル基を表す。〕【００１５】
＜９＞  前記シート材が前記第１の接着層及び前記第２の接着層の合計の層厚より厚く、前記シート材の厚さが２０μｍ〜５００μｍである＜１＞〜＜８＞のいずれか１つに記載の静電チャック装置である。【００１６】
＜１０＞  前記シート材が、シリコーン系エラストマー、及びフッ素系エラストマーからなる群より選択されるいずれかを含有する＜１＞〜＜９＞のいずれか１つに記載の静電チャック装置である。【００１７】
＜１１＞  前記載置面が、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、または酸化イットリウム（Ｙ２Ｏ３）焼結体からなる＜１＞〜＜１０＞のいずれか１つに記載の静電チャック装置である。
【発明の効果】
【００１８】
本発明によれば、静電チャック部とベース部との接着性に優れ、かつ、静電チャック部の面内温度均一性に優れる静電チャック装置が提供される。
【図面の簡単な説明】
【００１９】
【図１】本発明の静電チャック装置の積層構成の一例を示す断面模式図である。
【図２】本発明の静電チャック装置の積層構成の一例を示す断面模式図である。
【図３】本発明の静電チャック装置の積層構成の他の一例を示す断面模式図である。
【図４】本発明の静電チャック装置の積層構成の他の一例を示す断面模式図である。
【発明を実施するための形態】
【００２０】
＜静電チャック装置＞
第１の実施形態に係る本発明の静電チャック装置は、一主面を、板状試料を載置する載置面とするとともに静電吸着用内部電極を内蔵した静電チャック部と、第１の接着層と、シート材と、第２の接着層と、前記静電チャック部を所望の温度に調整する温度調整用ベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む。
【００２１】
第２の実施形態に係る本発明の静電チャック装置は、一主面を、板状試料を載置する載置面とするとともに静電吸着用内部電極を内蔵した静電チャック部と、前記静電チャック部の前記載置面と反対側の面に互いに間隙を有して接着された複数の加熱部材と、第１の接着層と、シート材と、第２の接着層と、前記静電チャック部を冷却する機能を有するベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む。
まず、第１の実施形態に係る本発明の静電チャック装置における静電チャック部、第１及び第２の接着層、シート材、並びに温度調整用ベース部の積層構成について説明する。
【００２２】
（１）第１の実施形態に係る静電チャック装置
図１は、第１の実施形態に係る本発明の静電チャック装置の積層構成の一例を示す模式図である。
静電チャック装置８０は、ウエハを固定する静電チャック部２と、静電チャック部２を所望の温度に調整する厚みのある円板状の温度調整用ベース部１０とを有する。静電チャック部２と温度調整用ベース部１０との間には、静電チャック部２側から順に、第１の接着層４、シート材６、及び第２の接着層８を有する。
【００２３】
図１の第１の接着層４は、接合層１４と、シリコーン接着剤層（第１のシリコーン接着剤層）２４を有する。図１の第１の接着層４は、２つの接合層１４（１４ｅ、１４ｓ）を有するが、静電チャック部２側の接合層１４ｅのみであってもよいし、シート材６側の接合層１４ｓのみであってもよい。すなわち、例えば、シリコーン接着剤層２４が、静電チャック部２側及びシート材６側の一方の側に位置し、接合層１４が他方の側に位置していてもよい。
同様に、第２の接着層８は、接合層１８と、シリコーン接着剤層（第２のシリコーン接着剤層）２８を有する。図１の第２の接着層８は、２つの接合層１８（１８ｅ、１８ｓ）を有するが、シート材６側の接合層１８ｓのみにあってもよいし、温度調整用ベース部１０側の接合層１８ｅのみであってもよい。すなわち、例えば、シリコーン接着剤層２８が、シート材６側及び温度調整用ベース部１０側の一方の側に位置し、接合層１８が他方の側に位置していてもよい。
【００２４】
本発明の静電チャック装置８０は、静電チャック部２とシート材６との層間に接合層１４及びシリコーン接着剤層２４が介在し、かつ、シート材６と温度調整用ベース部１０との層間に接合層１８及びシリコーン接着剤層２８が介在するため、静電チャック部と温度調整用ベース部との接着性に優れると考えられる。更に、接合層１４及び接合層１８の層厚が、それぞれ、１ｎｍ〜５００ｎｍとなる薄さであり、かつ、シリコーン接着剤層２４及びシリコーン接着剤層２８が、それぞれ、２μｍ〜３０μｍとなる薄さであるために、温度調整用ベース部１０から静電チャック部への熱伝導性のばらつきが抑制され、静電チャック部の面内温度均一性に優れると考えられる。
本発明の静電チャック装置の積層構成は図１に示す構成に限られない。
以下、図面の符号を省略して説明する。
【００２５】
〔接着層、接合層〕
第１の実施形態に係る本発明の静電チャック装置は、静電チャック部とシート材とを接着する第１の接着層、及び、シート材と温度調整用ベース部とを接着する第２の接着層を備える。
また、第１の接着層は、層厚１ｎｍ〜５００ｎｍの接合層及び厚さ２μｍ〜３０μｍのシリコーン接着剤層を含み、第２の接着層は、層厚１ｎｍ〜５００ｎｍの接合層及び厚さ２μｍ〜３０μｍのシリコーン接着剤層を含む。第１の接着層及び第２の接着層が、それぞれ層厚１ｎｍ〜５００ｎｍの接合層と厚さ２μｍ〜３０μｍのシリコーン接着剤層とを含むことで、静電チャック部と温度調整用ベース部との接着性に優れ、かつ、静電チャック部の面内温度均一性に優れる。
接合層の層厚は、接合層を構成する化合物の分子サイズよりも小さくすることは困難であり、かかる観点から、１ｎｍ以上とする。また、接合層の層厚が５００ｎｍ以下であることで、静電チャック部の面内温度均一性に優れる。
接合層の層厚は、２ｎｍ〜３００ｎｍが好ましく、２ｎｍ〜１５０ｎｍがより好ましい。
また、接着層は、複数の接合層を有していてもよいが、静電チャック部の面内温度均一性の観点から、接合層の合計の層厚は２０００ｎｍ以下であることが好ましい。
【００２６】
第１の接着層及び第２の接着層は、それぞれ、接合層に加え、シリコーン接着剤層を有する。接着層が更にシリコーン接着剤層を含むことで、静電チャック部とシート材との接着、及び、シート材と温度調整用ベース部との接着を強固にすることができる。
【００２７】
第１の接着層及び第２の接着層は、それぞれ、接合層とシリコーン接着剤層とを、それぞれ１層有していてもよいし、２層以上有していてもよい。
例えば、第１の接着層がシリコーン接着剤層を有し、第１の接着層が２層の接合層を有し、シリコーン接着剤層が、前記静電チャック部側の接合層と、前記シート材側の接合層との間に位置する積層構成；及び、第２の接着層が２層の接合層を有し、第２のシリコーン接着剤層が、シート材側の接合層と、温度調整用ベース部側の接合層との間に位置する積層構成が挙げられる。
第１の接着層と第２の接着層とは同じであってもよいし、異なっていてもよい。
【００２８】
接合層は、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する化合物由来の構造を有する層であることが好ましい。以下、上記反応性官能基を有する化合物を、接合層用化合物と称することがある。
接合層を、接合層用化合物を用いて形成することで、接合層用化合物と、静電チャック部の表面を構成する成分（例えば、アルミニウムを含む焼結体）、シート材の表面を構成する成分（例えば、シリコーン樹脂）、及び温度調整用ベース部の表面を構成する成分と（例えば、アルミニウム）との反応性、親和性、密着性等に優れるため、結果として、接合層の層厚を小さくし易い。
接合層用化合物について、さらに詳述する。
【００２９】
（接合層用化合物）
接合層用化合物は、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する。
接合層用化合物の反応性官能基は、ゴム、高分子化合物、樹脂等の有機化合物との反応性に優れる。反応性官能基は、以上の中でも、エポキシ基、イソシアネート基、アミノ基、及びメルカプト基が好ましい。
接合層用化合物は、更に加水分解性基を有することが好ましい。加水分解性基は、ガラス、金属、金属酸化物等の無機化合物と結合し易く、また、シリコーン樹脂とも結合し易いことから、密着性に優れる。
【００３０】
加水分解性基としては、アルコキシ基、アシルオキシ基等が挙げられる。
アルコキシ基は、炭素数が１〜５であることが好ましく、アルコキシ基のアルキル基部分は、直鎖状でも、分岐状でも、環状でもよい。具体的には、例えば、メトキシ基、エトキシ基、プロピルオキシ基、イソプロピルオキシ基、ブトキシ基等が挙げられる。
アシルオキシ基は、炭素数が１〜５であることが好ましくアシルオキシ基のアルキル基部分は、直鎖状でも、分岐状でも、環状でもよい。具体的には、例えば、アセチルオキシ基、プロパノイルオキシ基、ブタノイルオキシ基、ペンタノイルオキシ基等が挙げられる。
アルコキシ基の炭素数は１〜３であることがより好ましく、１〜２であることが更に好ましい。アシルオキシ基の炭素数は１〜３であることがより好ましく、１〜２であることが更に好ましい。
接合層用化合物は、下記一般式（１）で表されることが好ましい。
【００３１】
【化２】
2016060205.tif 000004
【００３２】
一般式（１）中、Ｙは、反応性官能基であり、エポキシ基、イソシアネート基、アミノ基、メルカプト基、ビニル基、スチリル基、メタクリル基、アクリル基、ウレイド基、スルフィド基、又はイソシアヌレート基を表す。Ｌ１は連結基を表す。
Ｍは、ケイ素原子、チタン原子、チタン原子又は、ジルコニウム原子を表す。
Ｒは炭素数１〜５のアルキル基を表し、Ｌ２は単結合又はカルボニルを表し、ｎは１〜３の整数を表す。Ｒ’は炭素数１〜３のアルキル基又はフェニル基を表す。
【００３３】
Ｙは、以上の中でも、接合層用化合物の加水分解性の観点から、エポキシ基、イソシアネート基、アミノ基、及びメルカプト基が好ましい。
Ｌ１で表される連結基としては、単結合、炭素数１〜４のアルキレン基、炭素数２〜８のアルケニレン基、炭素数２〜８のアルキニレン基、カルボニル基、酸素原子、硫黄原子等のいずれか、又は、これらの組み合わせが挙げられる。
中でも、接合層用化合物の加水分解性の観点及び反応性官能基濃度を高くする観点から、Ｌ１は単結合であることが好ましい。
ここで、反応性官能基濃度とは、接合層用化合物の単位質量当たりの反応性官能基（Ｙ）のモル数を表す。
【００３４】
一般式（１）中、（Ｏ−Ｌ２−Ｒ）ｎで表される基は、加水分解性基である。
Ｌ２は、単結合又はカルボニル基を表し、単結合が好ましい。
Ｒで表されるアルキル基は、直鎖状でも、分岐状でも、環状でもよく、例えば、メチル基、エチル基、ｎ−プロピルイソプロピル基、ｎ−ブチル基、ｔ−ブチル基、ｎ−ペンチル基等が挙げられる。Ｒの炭素数は１〜３であることが好ましい。
ｎが小さいほど、すなわち、一般式（１）中のＯ−Ｌ２−Ｒが多いほど、無機化合物及びシリコーン樹脂との反応性に優れる。ｎは２〜３の整数であることが好ましい。
Ｍは、接合層用化合物の反応性及び接合層用化合物の入手容易性の観点から、ケイ素原子（Ｓｉ）であることが好ましい。
Ｒ’で表されるアルキル基は、直鎖状でも、分岐状でもよく、例えば、メチル基、エチル基、ｎ−プロピルイソプロピル基等が挙げられる。Ｒの炭素数は１〜２であることが好ましい。
【００３５】
接合層用化合物は、市販品を用いてもよく、例えば、信越化学工業社のシランカップリング剤（例えば、ＫＢＭ−９０３、ＫＢＭ−４０３、ＫＢＭ−８０３、ＫＢＥ−９００７、ＫＢＭ−１００３、ＫＢＭ−５１０３、ＫＢＭ−５０３等）を好適に用いることができる。
【００３６】
第１の実施形態に係る静電チャック装置の製造方法の詳細は後述するが、接合層の形成にあたり、加水分解性基を有する接合層用化合物を用いる場合は、接合層用化合物と、アルコール（例えば、イソプロピルアルコール）と、水と、触媒（例えば、塩酸、硝酸、アンモニア等）とを加え、加熱し、加水分解を行って、接合層用溶液として用いることが好ましい。
接合層用化合物を予め加水分解させてから接合層用溶液として用い、接合層を形成することで、接合層の形成後に加水分解による気泡の発生を抑制し、静電チャック部の面内温度均一性の低下を抑制することができる。
加水分解を行った接合層用化合物は、一般式（１）中の（Ｏ−Ｌ２−Ｒ）ｎが、（ＯＨ）ｎで表される構造を有する。
【００３７】
（シリコーン接着剤層）
第１の接着層及び第２の接着層は、それぞれ、シリコーン接着剤層を更に有する。既述のように、接着層が更にシリコーン接着剤層を含むことで、静電チャック部とシート材との接着、及び、シート材と温度調整用ベース部との接着をより強固にすることができる。
シリコーン接着剤層の厚さは、第１のシリコーン接着剤層及び第２のシリコーン接着剤層共に、それぞれ２μｍ〜３０μｍである。シリコーン接着剤層の厚さが２μｍ以上あることで、強固な接着力を得ることができ、３０μｍ以下であることで、静電チャック部の面内温度均一性を損ないにくい。
シリコーン接着剤層の厚さは、２μｍ〜２０μｍであることが好ましく、２μｍ〜１５μｍであることがより好ましい。
【００３８】
シリコーン接着剤層は、接着層内であれば、位置は制限されない。
例えば、第１のシリコーン接着剤層が、静電チャック部側及びシート材側の一方の側に位置し、接合層が他方の側に位置したり、第２のシリコーン接着剤層が、シート材側及び温度調整用ベース部側の一方の側に位置し、接合層が他方の側に位置していてもよい。
また、接着層が接合層を２層以上含む積層構成として説明したように、２つの接合層の間にシリコーン接着剤層が位置していてもよい。
【００３９】
シリコーン接着剤層は、シリコーンゴムを少なくとも含み、必要に応じて、エポキシ樹脂、ポリイミド樹脂等の他の樹脂、窒化アルミニウム（ＡｌＮ）、酸化アルミニウム（Ａｌ２Ｏ３）等の熱伝導性フィラーを含んでいてもよい。
シリコーンゴムとしては、静電チャック部と温度調整用ベース部の温度の違いによる熱膨張差を緩和させる点より、１成分および２成分の縮合型または付加型の反応機構を持つシリコーンゴムが好ましく、一般的に下記一般式（２）で表されるものが用いられている。
【００４０】
【化３】
2016060205.tif 000005
【００４１】
一般式（２）中、Ｒ１〜Ｒ６は、各々独立に、炭素数１〜５のアルキル基、炭素数２〜５のアルケニル基、又は炭素数６〜１２のアリール基を表し、アルキル基、アルケニル基及びアリール基の水素原子の一部又は全部がフッ素原子で置換されていてもよい。ｍは繰り返し単位を表す。
【００４２】
炭素数１〜５のアルキル基は、直鎖状であっても、分岐状であってもよく、例えば、メチル基、エチル基、ｎ−プロピルイソプロピル基、ｎ−ブチル基、ｔ−ブチル基、ｎ−ペンチル基等が挙げられる。Ｒ１〜Ｒ６の炭素数は、各々独立に、１〜３であることが好ましく、１〜２であることがより好ましく、1であることが更に好ましい。
炭素数２〜５のアルケニル基としては、ビニル基、１−プロペニル基、アリル基、１−ブテニル基、２−ブテニル基、ペンテニル基等が挙げられる。
炭素数６〜１２のアリール基としては、フェニル基、ナフチル基等を表し、更に、炭素数１〜５のアルキル基、ハロゲン原子等の置換基を有していてもよい。
【００４３】
一般式（２）におけるアルキル基、アルケニル基及びアリール基の水素原子の一部又は全部がフッ素原子で置換されていてもよい。例えば、プロピル基を例に挙げると、プロピル基（−ＣＨ２ＣＨ２ＣＨ３）の末端のメチル基部分の水素原子をフッ素原子に置換したトリフルオロプロピル基（−ＣＨ２ＣＨ２ＣＦ３）であってもよい。
【００４４】
シリコーン樹脂を主成分（シリコーン接着剤層全質量の７０質量％以上）とすることで、２００℃までの耐熱性を有し、他の耐熱性接着剤であるエポキシ樹脂、ポリイミド樹脂を主成分とする接着剤と比較して伸びが大きく、静電チャック部と温度調整用ベース部との間の応力を緩和することができ、しかも熱伝導率が高いので、好ましい。
シリコーン接着剤層は、市販のシリコーン接着剤（シリコーン粘着剤を含む）により構成されていてもよく、例えば、東レ・ダウコーニング社製、シリコーン粘着剤（例えば、ＳＤ  ４５８０  ＰＳＡ、ＳＤ  ４５８４  ＰＳＡ、ＳＤ  ４５８５  ＰＳＡ、ＳＤ  ４５８７  Ｌ  ＰＳＡ、ＳＤ  ４５６０  ＰＳＡ等）、モメンティブ社製、シリコーン接着剤（例えば、ＸＥ１３−Ｂ３２０８、ＴＳＥ３２１２、ＴＳＥ３２６１−Ｇ、ＴＳＥ３２８０−Ｇ、ＴＳＥ３２８１−Ｇ、ＴＳＥ３２２１、ＴＳＥ３２６、ＴＳＥ３２６Ｍ、ＴＳＥ３２５等）、信越シリコーン社製、シリコーン接着剤（例えば、ＫＥ−１８２０、ＫＥ−１８２３、ＫＥ−１８２５、ＫＥ−１８３０、ＫＥ−１８３３等）等が挙げられる。
【００４５】
〔シート材〕
シート材は、静電チャック部と温度調整用ベース部との温度差により生じる応力を緩和する部材であり、かかる観点から、シート材は、シリコーン系エラストマー、及びフッ素系エラストマーからなる群より選択されるいずれかを含有することが好ましい。
シリコーン系エラストマーとしては、オルガノポリシロキサンを主成分としたもので、ポリジメチルシロキサン系、ポリメチルフェニルシロキサン系、ポリジフェニルシロキサン系に分けられる。一部をビニル基、アルコキシ基等で変性したものもある。具体例として、ＫＥシリーズ〔信越化学工業（株）製〕、ＳＥシリーズ、ＣＹシリーズ、ＳＨシリーズ〔以上、東レダウコーニングシリコーン（株）製〕などが挙げられる。
【００４６】
フッ素系エラストマーとしては、ハードセグメントがフッ素系樹脂であり、ソフトセグメントがフッ素系ゴムである構造を有するエラストマー、シリコーン系エラストマーに含まれる炭化水素基の一部又は全部の水素原子がフッ素原子に置換されたエラストマー等が挙げられる。
シート材は、シリコーン系エラストマー、又はフッ素系エラストマーを、それぞれ単独で含んでいてもよいし、２種以上を含んでいてもよいし、１種以上のシリコーン系エラストマーと１種以上のフッ素系エラストマーの両方を含んでいてもよい。
【００４７】
シート材は、第１の接着層及び第２の接着層の合計の層厚より厚いことが好ましい。また、シート材の厚さは、２０μｍ〜５００μｍであることが好ましい。シート材の厚さが２０μｍ以上であることで、静電チャック部と温度調整用ベース部との温度差により生じる応力を緩和し易く、５００μｍ以下であることで、静電チャック部の面内温度均一性の低下を抑制することができる。
シート材のショア硬度（Ａ）は、静電チャック部と温度調整用ベース部との温度差により生じる応力を緩和する観点から、２０〜８０であることが好ましい。
【００４８】
〔静電チャック部〕
静電チャック部は、一主面を、板状試料を載置する載置面とするとともに静電吸着用内部電極を内蔵する。
より具体的には、例えば、上面が半導体ウエハ等の板状試料を載置する載置面とされた載置板と、この載置板と一体化され該載置板を支持する支持板と、これら載置板と支持板との間に設けられた静電吸着用内部電極及び静電吸着用内部電極の周囲を絶縁する絶縁材層（チャック内絶縁材層）と、支持板を貫通するようにして設けられ静電吸着用内部電極に直流電圧を印加する給電用端子とにより構成されていることが好ましい。
静電チャック部において、第１の接着層と隣接する面は、静電チャック部の支持体の表面である。
【００４９】
載置板及び支持板は、重ね合わせた面の形状を同じくする円板状のもので、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、酸化イットリウム（Ｙ２Ｏ３）焼結体等の機械的な強度を有し、腐食性ガス及びそのプラズマに対する耐久性を有する絶縁性のセラミックス焼結体からなるものであることが好ましい。
載置板の載置面には、直径が板状試料の厚みより小さい突起部が複数個形成され、これらの突起部が板状試料を支える構成であることが好ましい。
【００５０】
静電チャック部の厚さ（載置板及び支持板の合計の厚み）は０．７ｍｍ〜３．０ｍｍが好ましい。静電チャック部の厚さが０．７ｍｍ以上であることで、静電チャック部の機械的強度を確保することができる。静電チャック部の厚さが３．０ｍｍ以下であることで、静電チャック部の横方向の熱移動が増加しにくく、所定の面内温度分布が得られ易くなるため、熱容量が増加しにくく、熱応答性が劣化しにくい。なお、静電チャック部の横方向とは、図１に示すような、静電チャック部、第１及び第２の接着層、シート材、温度調整用ベース部、並びに第１及び第２の接着層の積層構成において、積層方向と直交する方向をいう。
【００５１】
静電吸着用内部電極は、電荷を発生させて静電吸着力で板状試料を固定するための静電チャック用電極として用いられるもので、その用途によって、その形状や、大きさが適宜調整される。
静電吸着用内部電極は、酸化アルミニウム−炭化タンタル（Ａｌ２Ｏ３−Ｔａ４Ｃ５）導電性複合焼結体、酸化アルミニウム−タングステン（Ａｌ２Ｏ３−Ｗ）導電性複合焼結体、酸化アルミニウム−炭化ケイ素（Ａｌ２Ｏ３−ＳｉＣ）導電性複合焼結体、窒化アルミニウム−タングステン（ＡｌＮ−Ｗ）導電性複合焼結体、窒化アルミニウム−タンタル（ＡｌＮ−Ｔａ）導電性複合焼結体等の導電性セラミックス、又は、タングステン（Ｗ）、タンタル（Ｔａ）、モリブデン（Ｍｏ）等の高融点金属により形成されている。
【００５２】
静電吸着用内部電極の厚さは、特に限定されるものではないが、０．１μｍ〜１００μｍが好ましく、５μｍ〜２０μｍがより好ましい。静電吸着用内部電極の厚さが０．１μｍ以上であることで、充分な導電性を確保することができ、厚さが１００μｍ以下であることで、載置板及び支持板と、静電吸着用内部電極との間の熱膨張率差が大きくなりにくく、載置板と支持板との接合界面にクラックが入りにくい。
このような厚さの静電吸着用内部電極は、スパッタ法、蒸着法等の成膜法、又はスクリーン印刷法等の塗工法により容易に形成することができる。
【００５３】
絶縁材層は、静電吸着用内部電極を囲繞して腐食性ガス及びそのプラズマから静電吸着用内部電極を保護するとともに、載置板と支持板との境界部、すなわち静電吸着用内部電極以外の外周部領域を接合一体化するものである。絶縁材層は、載置板及び支持板を構成する材料と同一組成または主成分が同一の絶縁材料により構成されていることが好ましい。
【００５４】
給電用端子は、静電吸着用内部電極に直流電圧を印加するために設けられた棒状のものである。給電用端子の材料としては、耐熱性に優れた導電性材料であれば特に制限されるものではないが、熱膨張係数が静電吸着用内部電極及び支持板の熱膨張係数に近似したものが好ましく、例えば、静電吸着用内部電極を構成している導電性セラミックス、又は、タングステン（Ｗ）、タンタル（Ｔａ）、モリブデン（Ｍｏ）、ニオブ（Ｎｂ）、コバール合金等の金属材料が好適に用いられる。
【００５５】
給電用端子は、絶縁性を有する碍子により温度調整用ベース部に対して絶縁されていることが好ましい。
また、給電用端子は支持板に接合一体化され、さらに、載置板と支持板とは、静電吸着用内部電極及び絶縁材層により接合一体化されて静電チャック部を構成していることが好ましい。
【００５６】
〔温度調整用ベース部〕
温度調整用ベース部は、静電チャック部を所望の温度に調整するための部材であり、形状は特に制限されないが、通常、厚みのある円板状である。温度調整用ベース部は、その内部に水を循環させる流路が形成された水冷ベース等であることが好ましい。
温度調整用ベース部を構成する材料は、熱伝導性、導電性、及び加工性に優れた金属、これらの金属を含む複合材、並びに、セラミックスが挙げられる。具体的には、例えば、アルミニウム（Ａｌ）、アルミニウム合金、銅（Ｃｕ）、銅合金、ステンレス鋼（ＳＵＳ）等が好適に用いられる。温度調整用ベース部の少なくともプラズマに曝される面は、アルマイト処理が施されているか、アルミナ等の絶縁膜が成膜されていることが好ましい。
【００５７】
＜第１の実施形態に係る静電チャック装置の製造方法＞
第１の実施形態に係る静電チャック装置の製造方法は、第１の実施形態に係る本発明の静電チャック装置の積層構成を形成し得る方法であれば、特に制限されないが、接合層の形成にあたっては、接合層の層厚を小さくする観点から、接合層用化合物と水と必要に応じて接合層用化合物を溶解する有機溶媒とを含む接合層用溶液を用いることが好ましい。
具体的には、静電チャック部表面及び温度調整用ベース部表面に、それぞれ接合層用溶液を付与し、シート材の一方の面に、静電チャック部の接合層用溶液付与面を貼り合わせ、シート材の他方の面に温度調整用ベース部の接合層用溶液付与面を貼り合わせる方法；シート材の両面に接合層用溶液を付与した後、シート材の一方の面に静電チャック部を貼り合わせ、シート材の他方の面に温度調整用ベース部を貼り合わせる方法等が挙げられる。
【００５８】
接合層用溶液の溶媒は、水を少なくとも含み、更に、接合層用化合物を溶解する有機溶媒を含んでいてもよい。有機溶媒としては、接合層用化合物を溶解し得るものであれば特に制限されず、例えば、アルコール及びケトンからなる群より選択される少なくとも１種が挙げられる。アルコールとしては、メタノール、エタノール、イソプロピルアルコール等が挙げられ、ケトンとしては、アセトン、メチルエチルケトン等が挙げられる。
接合層用溶液の溶媒は中でも、アルコールと水との混合溶媒を用いることが好ましく、イソプロピルアルコールと水との混合溶媒を用いることがより好ましい。
接合層用溶液は、薄膜での均一塗布の観点から、接合層用化合物の濃度が、０．０５質量％〜５質量％となる範囲で調製することが好ましい。接合層用溶液中の接合層用化合物の濃度は、０．１質量％〜１質量％であることがより好ましい。
更に、接合層用溶液は、接合層用化合物の加水分解を促進するために触媒を含でいてもよい。触媒としては、塩酸、硝酸、アンモニア等が挙げられ、中でも、塩酸、及びアンモニアが好ましい。
静電チャック装置内に触媒が残存することを抑制する観点から、接合層用溶液は、触媒を含まないことが好ましく、接合層用化合物として、反応性官能基がエポキシ基、イソシアネート基、アミノ基、又はメルカプト基である接合層用化合物を含むことが好ましい。
【００５９】
接合層用溶液を、静電チャック部、温度調整用ベース部、又はシート材に付与する方法としては、スプレー、ハケによる塗布、バーコーターによる塗布、インクジェット法による吐出等が挙げられる。中でも、接合層の層厚の調整のし易さの観点から、バーコーターによる塗布が好ましい。
【００６０】
接合層用溶液を、静電チャック部、温度調整用ベース部、又はシート材に付与した後は、接合層用溶液の付与面を加熱して溶媒を飛ばすことが好ましい。接合層用溶液付与面を加熱することにより、静電チャック部、温度調整用ベース部、又はシート材と、被接着体との接着性を高めることができる。
接合層用溶液の付与面を加熱は、接合層の厚さ、接合層用溶液中の接合層用化合物の濃度、接合層用化合物の種類等により異なるが、８０℃〜１２０℃で、３０秒〜５分間の条件で行うことが好ましい。
【００６１】
第１の接着層及び第２の接着層にシリコーン接着剤層を設ける場合は、静電チャック部、温度調整用ベース部、又はシート材、あるいは、接合層用溶液が付与された静電チャック部、接合層用溶液が付与された温度調整用ベース部、又は接合層用溶液が付与されたシート材に、シリコーン接着剤を付与することで、シリコーン接着剤層を形成することができる。
シリコーン接着剤は、粘性の低い液体状、粘性の高い液体状、固体状のいずれの接着剤であってもよいが、静電チャック装置内に溶媒が残存することを抑制する観点から、溶媒を含まない液状のシリコーン接着剤を用いることが好ましい。
固体状又は粘性の高い液体状のシリコーン接着剤を用いる場合は、付与容易性の観点から、シリコーン接着剤を溶媒に溶かした接着剤層用溶液を用いてもよい。
シリコーン接着剤又は接着剤層用溶液の付与方法は、接合層用溶液を静電チャック部、温度調整用ベース部等に付与する方法と同じ方法が挙げられ好ましい態様も同様である。すなわち、バーコーターによる塗布が好ましい。
【００６２】
接着剤層用溶液を構成する溶媒は、シリコーン接着剤を溶解し得るものであれば特に制限されず、例えば、アルコール、ケトン、及び水からなる群より選択される少なくとも１種が挙げられる。アルコールとしては、メタノール、エタノール、イソプロピルアルコール等が挙げられ、ケトンとしては、アセトン、メチルエチルケトン等が挙げられる。中でも、ケトンを用いることが好ましく、メチルエチルケトンを用いることがより好ましい。
接着剤層用溶液は、接着剤層用溶液が塗工し易くなる程度にシリコーン接着剤を溶媒で希釈して調製すればよい。また、施工性及び溶媒残留抑制の観点から、溶媒が少ないことが好ましく、シリコーン接着剤の濃度は、２０質量％以上が好ましく、３０質量％以上がより好ましい。
【００６３】
接着剤層用溶液を、静電チャック部、温度調整用ベース部等に付与する方法は、接合層用溶液を静電チャック部、温度調整用ベース部等に付与する方法と同じ方法が挙げられ好ましい態様も同様である。すなわち、バーコーターによる塗布が好ましい。
【００６４】
接着剤層用溶液を、静電チャック部、温度調整用ベース部等に付与した後は、接着剤層用溶液の付与面を加熱して溶媒を飛ばすことが好ましい。接着剤層用溶液付与面を加熱することにより、静電チャック部、温度調整用ベース部等と、被接着体との接着性をより高めることができる。
接着剤層用溶液の付与面の加熱は、接着剤層の厚さ、接着剤層用溶液中のシリコーン接着剤の濃度、シリコーン接着剤の種類等により異なるが、常圧下では、８０℃〜１２０℃で、１秒〜７分間の条件で行うことが好ましい。減圧下では、５０℃を上限として加熱することが好ましい。
次に、第２の実施形態に係る本発明の静電チャック装置における静電チャック部、加熱部材、第１及び第２の接着層、シート材、並びにベース部の積層構成について説明する。
【００６５】
（２）第２の実施形態に係る静電チャック装置
図２は、第２の実施形態に係る本発明の静電チャック装置の積層構成の一例を示す断面模式図である。
静電チャック装置１００は、ウエハを固定する静電チャック部１０２と、静電チャック部１０２を加熱する加熱部材１５０と、静電チャック部１０２を冷却する機能を有する厚みのある円板状のベース部１１０とを有する。静電チャック部１０２とベース部１１０との間には、静電チャック部１０２側から順に、接着剤１５２、加熱部材１５０、第１の接着層１０４、シート材１０６、第２の接着層１０８、絶縁材層１６０、及び接着剤１６２を有する。
【００６６】
加熱部材１５０は、静電チャック部１０２の載置面と反対側の面（加熱部材設置面という）上に位置し、接着剤１５２により、静電チャック部１０２に、互いに間隙を有して固定されている。加熱部材１５０は、例えば、幅の狭い帯状の金属材料を蛇行させた複数のパターン、により構成することができる。図２には、４つの加熱部材１５０が示されているが、これらの加熱部材１５０は１つのパターンで連なっていてもよいし、複数の、同一種又は異種のパターンにより構成されていてもよい。例えば、直径の異なる複数の輪状の加熱部材を同心円状に配置してもよい。
【００６７】
図２の第１の接着層１０４は、静電チャック部１０２の加熱部材設置面に加熱部材１５０がある場所は、加熱部材１５０上又は加熱部材１５０の側面に隣接し、加熱部材１５０がない場所は静電チャック部１０２に隣接している。
第１の接着層１０４は、接合層１１４と、シリコーン接着剤層（第１のシリコーン接着剤層）１２４とを有する。図２の第１の接着層１０４は、２つの接合層１１４（１１４ｅ、１１４ｓ）を有するが、静電チャック部２側の接合層１１４ｅのみであってもよいし、シート材１０６側の接合層１１４ｓのみであってもよい。例えば、シリコーン接着剤層１２４が、静電チャック部１０２側及びシート材１０６側の一方の側に位置し、接合層１１４が他方の側に位置していてもよい。
【００６８】
同様に、第２の接着層１０８は、接合層１１８と、シリコーン接着剤層（第２のシリコーン接着剤層）１２８を有する。図２の第２の接着層１０８は、２つの接合層１１８（１１８ｅ、１１８ｓ）を有するが、シート材１０６側の接合層１１８ｓのみにあってもよいし、ベース部１１０側の接合層１１８ｅのみであってもよい。すなわち、例えば、シリコーン接着剤層１２８が、シート材１０６側及びベース部１１０側の一方の側に位置し、接合層１１８が他方の側に位置していてもよい。
【００６９】
更に、静電チャック装置１００は、第２の接着層１０８とベース部１１０との間に、絶縁材層１６０と、絶縁材層１６０をベース部１１０に固定する接着剤１６２を有する。
図２においては、絶縁材層１６０をベース部１１０に隣接する位置に設けているが、絶縁材層１６０の位置は特に制限されず、例えば、加熱部材１５０と静電チャック部１０２との間、加熱部材１５０とシート材１０６との間等に設けられていてもよい。
【００７０】
図３は、第２の実施形態に係る本発明の静電チャック装置の積層構成の他の一例を示す断面模式図である。
静電チャック装置２００は、ウエハを固定する静電チャック部２０２と、静電チャック部２０２を加熱する加熱部材２５０と、静電チャック部２０２を冷却する機能を有する厚みのある円板状のベース部２１０とを有する。静電チャック部２０２とベース部２１０との間には、静電チャック部２０２側から順に、接着剤２５２、加熱部材２５０、第１の接着層２０４、シート材２０６、第２の接着層２０８、絶縁材層２６０、及び接着剤２６２を有する。また、高分子材料層２３０がある位置においては、静電チャック部２０２とベース部２１０との間には、静電チャック部２０２側から順に、高分子材料層２３０、第１の接着層２０４、シート材２０６、第２の接着層２０８、絶縁材層２６０、及び接着剤２６２を有する。接着剤２５２及び加熱部材２５０と、高分子材料層２３０とは、静電チャック部２０２の載置面と反対側の面（加熱部材設置面）上に並列している。
静電チャック装置２００における静電チャック部２０２、接着剤２５２、加熱部材２５０、シート材２０６、第２の接着層２０８、絶縁材層２６０、接着剤２６２、及びベース部２１０は、それぞれ、静電チャック装置１００における静電チャック部１０２、接着剤１５２、加熱部材１５０、シート材１０６、第２の接着層１０８、絶縁材層１６０、接着剤１６２、及びベース部１１０と同じ構成であるので、説明を省略する。
【００７１】
静電チャック装置２００は、静電チャック部２０２の載置面と反対側の面（加熱部材設置面）上に間隙を設けて加熱部材２５０が配置されている。静電チャック装置２００は、加熱部材２５０の間隙（加熱部材２５０同士の間の間隙）を埋設する高分子材料層２３０を、加熱部材設置面上に有する。高分子材料層２３０は、加熱部材設置面の内、加熱部材２５０が設けられていない面から高分子材料層２３０のシート材２０６側表面までの最短距離と、加熱部材設置面から加熱部材２５０のシート材２０６側の表面までの最短距離とが同じになるように設けられている。
なお、加熱部材設置面から高分子材料層２３０のシート材２０６側表面までの最短距離とは、高分子材料層２３０の静電チャック装置２００の積層方向の層厚を指す。
静電チャック装置２００が高分子材料層２３０を有することにより、加熱部材設置面上に加熱部材２５０が存在することによる凹凸が解消され、加熱部材２５０上に第１の接着層２０４を形成し易くなる。
また、高分子材料層２３０は、更に、加熱部材設置面上の端部と加熱部材２５０との間隙を埋設してもよい。
【００７２】
第１の接着層２０４は、加熱部材２５０のシート材２０６側表面と、高分子材料層２３０のシート材２０６側表面との両表面に隣接して設けられている。
第１の接着層２０４は、接合層２１４と、シリコーン接着剤層（第１のシリコーン接着剤層）２２４とを有する。図３の第１の接着層２０４は、２つの接合層２１４（２１４ｅ、２１４ｓ）を有するが、静電チャック部２０２側の接合層２１４ｅのみであってもよいし、シート材２０６側の接合層２１４ｓのみであってもよい。例えば、シリコーン接着剤層２２４が、静電チャック部２０２側及びシート材２０６側の一方の側に位置し、接合層２１４が他方の側に位置していてもよい。
【００７３】
第２の接着層２０８は、接合層２１８と、シリコーン接着剤層（第２のシリコーン接着剤層）２２８を有する。図３の第２の接着層２０８は、２つの接合層２１８（２１８ｅ、２１８ｓ）を有するが、シート材２０６側の接合層２１８ｓのみにあってもよいし、ベース部２１０側の接合層２１８ｅのみであってもよい。すなわち、例えば、シリコーン接着剤層２２８が、シート材２０６側及びベース部２１０側の一方の側に位置し、接合層２１８が他方の側に位置していてもよい。
【００７４】
図４は、第２の実施形態に係る本発明の静電チャック装置の積層構成の他の一例を示す断面模式図である。
静電チャック装置３００は、ウエハを固定する静電チャック部３０２と、静電チャック部３０２を加熱する加熱部材３５０と、静電チャック部３０２を冷却する機能を有する厚みのある円板状のベース部３１０とを有する。静電チャック部３０２とベース部３１０との間には、静電チャック部３０２側から順に、接着剤３５２、加熱部材３５０、高分子材料層３３０、第１の接着層３０４、シート材３０６、第２の接着層３０８、絶縁材層３６０、及び接着剤３６２を有する。
静電チャック装置３００における静電チャック部３０２、接着剤３５２、加熱部材３５０、シート材３０６、第２の接着層３０８、絶縁材層３６０、接着剤３６２、及びベース部３１０は、それぞれ、静電チャック装置１００における静電チャック部１０２、接着剤１５２、加熱部材１５０、シート材１０６、第２の接着層１０８、絶縁材層１６０、接着剤１６２、及びベース部１１０と同じ構成であるので、説明を省略する。
【００７５】
静電チャック装置３００は、静電チャック部３０２の載置面と反対側の面（加熱部材設置面）上に間隙を設けて加熱部材３５０が配置されている。静電チャック装置３００は、加熱部材３５０の間隙（加熱部材３５０同士の間の間隙）を埋設する高分子材料層３３０を、加熱部材設置面上に有する。高分子材料層３３０は、加熱部材３５０間の間隙を埋設し、かつ加熱部材３５０表面（加熱部材３５０のシート材３０６側表面）を被覆し、平坦な面を有する。
静電チャック装置３００が高分子材料層３３０を有することにより、加熱部材設置面上に加熱部材３５０が存在することによる凹凸が解消され、加熱部材３５０上に第１の接着層３０４を形成し易くなる。
【００７６】
第１の接着層３０４は、高分子材料層３３０のシート材３０６側表面に隣接して設けられている。
第１の接着層３０４は、接合層３１４と、シリコーン接着剤層（第１のシリコーン接着剤層）３２４とを有する。図４の第１の接着層３０４は、２つの接合層３１４（３１４ｅ、３１４ｓ）を有するが、静電チャック部３０２側の接合層３１４ｅのみであってもよいし、シート材３０６側の接合層３１４ｓのみであってもよい。例えば、シリコーン接着剤層３２４が、静電チャック部３０２側及びシート材３０６側の一方の側に位置し、接合層３１４が他方の側に位置していてもよい。
【００７７】
第２の接着層３０８は、接合層３１８と、シリコーン接着剤層（第２のシリコーン接着剤層）３２８を有する。図４の第２の接着層３０８は、２つの接合層３１８（３１８ｅ、３１８ｓ）を有するが、シート材３０６側の接合層３１８ｓのみにあってもよいし、ベース部３１０側の接合層３１８ｅのみであってもよい。すなわち、例えば、シリコーン接着剤層３２８が、シート材３０６側及びベース部３１０側の一方の側に位置し、接合層３１８が他方の側に位置していてもよい。
【００７８】
以上のように、図２の静電チャック装置１００は、静電チャック部１０２とシート材１０６との層間に接合層１１４及びシリコーン接着剤層１２４が介在し、かつ、シート材１０６とベース部１１０との層間に接合層１１８及びシリコーン接着剤層１２８が介在するため、静電チャック部１０２とベース部１１０との接着性に優れると考えられる。更に、接合層１１４及び接合層１１８の層厚が、それぞれ、１ｎｍ〜５００ｎｍとなる薄さであり、かつ、シリコーン接着剤層１２４及びシリコーン接着剤層１２８が、それぞれ、２μｍ〜３０μｍとなる薄さであるために、ベース部１１０から静電チャック部１０２への熱伝導性のばらつきが抑制され、静電チャック部１０２の面内温度均一性に優れると考えられる。
図３の静電チャック装置２００及び図４の静電チャック装置３００についても、図２の静電チャック装置１００と同様に作用するものと考えられる。
本発明の静電チャック装置の積層構成は図２〜図４に示す構成に限られない。
以下、図面の符号を省略して説明する。
【００７９】
〔接着層、接合層〕
第２の実施形態に係る本発明の静電チャック装置は、静電チャック部とシート材とを接着する第１の接着層、及び、シート材とベース部とを接着する第２の接着層を備える。
また、第１の接着層は、層厚１ｎｍ〜５００ｎｍの接合層及び厚さ２μｍ〜３０μｍのシリコーン接着剤層を含み、第２の接着層は、層厚１ｎｍ〜５００ｎｍの接合層及び厚さ２μｍ〜３０μｍのシリコーン接着剤層を含む。第１の接着層及び第２の接着層が、それぞれ層厚１ｎｍ〜５００ｎｍの接合層と厚さ２μｍ〜３０μｍのシリコーン接着剤層とを含むことで、静電チャック部とベース部との接着性に優れ、かつ、静電チャック部の面内温度均一性に優れる。
なお、図２の静電チャック装置のように、加熱部材の間隙と加熱部材表面の両方にシリコーン接着剤層が存在する場合、「厚さ２μｍ〜３０μｍのシリコーン接着剤層」とは、シリコーン接着剤層の積層方向における層厚の最大層厚として、２μｍ〜３０μｍであることを意味する。
接合層の層厚は、接合層を構成する化合物の分子サイズよりも小さくすることは困難であり、かかる観点から、１ｎｍ以上とする。また、接合層の層厚が５００ｎｍ以下であることで、静電チャック部の面内温度均一性に優れる。
接合層の層厚は、２ｎｍ〜３００ｎｍが好ましく、２ｎｍ〜１５０ｎｍがより好ましい。
また、接着層は、複数の接合層を有していてもよいが、静電チャック部の面内温度均一性の観点から、接合層の合計の層厚は２０００ｎｍ以下であることが好ましい。
【００８０】
第１の接着層及び第２の接着層は、それぞれ、接合層に加え、シリコーン接着剤層を有する。接着層が更にシリコーン接着剤層を含むことで、静電チャック部とシート材との接着、及び、シート材とベース部との接着を強固にすることができる。
【００８１】
第１の接着層及び第２の接着層は、それぞれ、接合層とシリコーン接着剤層とを、それぞれ１層有していてもよいし、２層以上有していてもよい。
例えば、第１の接着層がシリコーン接着剤層を有し、第１の接着層が２層の接合層を有し、シリコーン接着剤層が、前記静電チャック部側の接合層と、前記シート材側の接合層との間に位置する積層構成；及び、第２の接着層が２層の接合層を有し、第２のシリコーン接着剤層が、シート材側の接合層と、ベース部側の接合層との間に位置する積層構成が挙げられる。
第１の接着層と第２の接着層とは同じであってもよいし、異なっていてもよい。
【００８２】
接合層は、第１の実施形態に係る静電チャック装置が有する接合層と同じ構成の接合層と同じであり、好ましい態様も同様である。
接合層を、接合層用化合物を用いて形成することで、接合層用化合物と、静電チャック部の表面を構成する成分（例えば、アルミニウムを含む焼結体）、シート材の表面を構成する成分（例えば、シリコーン樹脂）、及びベース部の表面を構成する成分と（例えば、アルミニウム）との反応性、親和性、密着性等に優れるため、結果として、接合層の層厚を小さくし易い。
接合層の形成に用いる接合層用化合物は、第１の実施形態に係る静電チャック装置の説明において記載した接合層用化合物と同じであり、接合層用化合物が、更に加水分解性基を有すること等を含め、好ましい態様も同様である。接合層用溶液も第１の実施形態に係る静電チャック装置の接合層用溶液と同様にして用いることができる。
【００８３】
（シリコーン接着剤層）
第１の接着層及び第２の接着層は、それぞれ、シリコーン接着剤層を更に有する。既述のように、接着層が更にシリコーン接着剤層を含むことで、静電チャック部とシート材との接着、及び、シート材とベース部との接着をより強固にすることができる。
シリコーン接着剤層の厚さは、第１の実施形態に係る静電チャック装置が有するシリコーン接着剤層と同じであり、好ましい態様も同様である。
【００８４】
シリコーン接着剤層は、接着層内であれば、位置は制限されない。
例えば、第１のシリコーン接着剤層が、静電チャック部側及びシート材側の一方の側に位置し、接合層が他方の側に位置したり、第２のシリコーン接着剤層が、シート材側及びベース部側の一方の側に位置し、接合層が他方の側に位置していてもよい。
また、接着層が接合層を２層以上含む積層構成として説明したように、２つの接合層の間にシリコーン接着剤層が位置していてもよい。
【００８５】
シリコーン接着剤層の成分構成は、第１の実施形態に係る静電チャック装置が有するシリコーン接着剤層の成分構成と同じであり、好ましい態様も同様である。
シリコーンゴムを主成分（シリコーン接着剤層全質量の７０質量％以上）とすることで、２００℃までの耐熱性を有し、他の耐熱性接着剤であるエポキシ樹脂、ポリイミド樹脂等を主成分とする接着剤と比較して伸びが大きく、静電チャック部とベース部との間の応力を緩和することができ、しかも熱伝導率が高いので、好ましい。
【００８６】
〔シート材〕
シート材は、静電チャック部とベース部との温度差により生じる応力を緩和する部材である。
シート材は、第１の実施形態に係る静電チャック装置が有するシート材と同じであり、好ましい態様も同様である。
【００８７】
シート材は、第１の接着層及び第２の接着層の合計の層厚より厚いことが好ましい。また、シート材の厚さは、２０μｍ〜５００μｍであることが好ましい。シート材の厚さが２０μｍ以上であることで、静電チャック部とベース部との温度差により生じる応力を緩和し易く、５００μｍ以下であることで、静電チャック部の面内温度均一性の低下を抑制することができる。
シート材のショア硬度（Ａ）は、静電チャック部とベース部との温度差により生じる応力を緩和する観点から、２０〜８０であることが好ましい。
【００８８】
〔静電チャック部〕
静電チャック部は、第１の実施形態に係る静電チャック装置が有する静電チャック部と同じであり、好ましい態様も同様である。なお、第２の実施形態に係る静電チャック装置において、静電チャック部の横方向とは、図２に示すような、静電チャック部、第１及び第２の接着層、シート材、並びにベース部の積層構成において、積層方向と直交する方向をいう。また、給電用端子は、絶縁性を有する碍子によりベース部に対して絶縁されていることが好ましい。
【００８９】
〔加熱部材〕
加熱部材は、静電チャック部の載置面と反対側の面に位置し、接着剤により、静電チャック部に、互いに間隙を有して固定されている。
加熱部材の形態は特に制限されないが、相互に独立した２つ以上のヒーターパターンからなるヒータエレメントであることが好ましい。
ヒータエレメントは、例えば、静電チャック部の載置面と反対側の面（加熱部材設置面）の中心部に形成された内ヒータと、内ヒータの周縁部外方に環状に形成された外ヒータとの、相互に独立した２つのヒータにより構成することができる。内ヒータ及び外ヒータは、それぞれが、幅の狭い帯状の金属材料を蛇行させたパターンを、加熱部材設置面の中心軸を中心として、この軸の回りに繰り返し配置し、かつ隣接するパターン同士を接続することで、１つの連続した帯状のヒーターパターンとすることができる。
内ヒータ及び外ヒータをそれぞれ独立に制御することにより、静電チャック部の載置板の載置面に静電吸着により固定されている板状試料の面内温度分布を精度良く制御することができる。
【００９０】
ヒータエレメントは、厚みが０．２ｍｍ以下、好ましくは０．１ｍｍ以下の一定の厚みを有する非磁性金属薄板、例えば、チタン（Ｔｉ）薄板、タングステン（Ｗ）薄板、モリブデン（Ｍｏ）薄板等をフォトリソグラフィー法により、所望のヒーターパターンにエッチング加工することで形成されることが好ましい。
ヒータエレメントの厚みが０．２ｍｍ以下であることで、ヒータエレメントのパターン形状が板状試料の温度分布として反映されにくく、板状試料の面内温度を所望の温度パターンに維持し易くなる。
また、ヒータエレメントを非磁性金属で形成すると、静電チャック装置を高周波雰囲気中で用いてもヒータエレメントが高周波により自己発熱しにくく、板状試料の面内温度を所望の一定温度又は一定の温度パターンに維持し易くなる。
また、一定の厚みの非磁性金属薄板を用いてヒータエレメントを形成すると、ヒータエレメントの厚みが加熱面全域で一定となり、さらに発熱量も加熱面全域で一定となるので、静電チャック部の載置面における温度分布を均一化することができる。
【００９１】
加熱部材を静電チャック部の載置面と反対側の面に固定する接着剤（加熱部材用接着剤）としては、ポリイミド樹脂、シリコーン樹脂、エポキシ樹脂等の耐熱性及び絶縁性を有するシート状又はフィルム状の接着性樹脂を用いることが好ましい。
加熱部材用接着剤の厚みは５μｍ〜１００μｍが好ましく、より好ましくは１０μｍ〜５０μｍである。加熱部材用接着剤の面内の厚みのバラツキは、加熱部材から静電チャック部に伝達される熱の面内均一性を上げる観点から１０μｍ以内が好ましい。
【００９２】
〔高分子材料層〕
静電チャック装置は、加熱部材の間隙を埋設する高分子材料層を有することが好ましい。
静電チャック部の載置面と反対側の面（加熱部材設置面）の内、加熱部材が設けられていない面上に位置する高分子材料層の静電チャック装置の積層方向における層厚は、少なくとも、加熱部材設置面から加熱部材のシート材側の表面までの最短距離と同じ厚さである。高分子材料層により、加熱部材表面（加熱部材のシート材側表面）を被覆する場合、加熱部材表面上の高分子材料層の層厚（加熱部材設置面表面から加熱部材のシート材側表面までの距離）は、静電チャック部の面内温度均一性の観点から、１μｍ〜１００μｍであることが好ましく、１μｍ〜２５μｍであることがより好ましい。
【００９３】
高分子材料層を構成し得る高分子材料としては、ポリイミド樹脂等の耐熱樹脂、シリコーン接着剤（シリコーンゴム）、シリコーン樹脂、フッ素系樹脂、ＲＴＶ（Room Temperature Vulcanizing）ゴム、及びフッ素シリコーンゴム等が挙げられる。これらは１種のみを用いてもよいし、２種以上を用いてもよい。
以上の中でも、耐熱性の観点から、ポリイミド樹脂等の耐熱樹脂、シリコーン接着剤、フッ素樹脂、及びフッ素シリコーンゴムが好ましく、ポリイミド樹脂、シリコーン接着剤、及びフッ素樹脂がより好ましい。また、シリコーン接着剤（シリコーンゴム）は液状であることが好ましい。
【００９４】
〔絶縁材層〕
第２の実施形態に係る静電チャック装置は、ベース部の少なくとも一部を被覆する絶縁材層を有することが好ましい。
第２の実施形態に係る本発明の静電チャック装置は、静電チャック部を加熱する加熱部材を有していることから、静電チャック部とベース部との導通（ショート不良）を抑制し、ベース部の耐電圧性を向上するために、絶縁材層を有することが好ましい。
絶縁材層は、ベース部の少なくとも一部を被覆していればよいが、ベース部の全部を被覆するフィルム状又はシート状の層であることが好ましい。
また、絶縁材層の位置は、静電チャック部とベース部との間にあればよく、また、単層のみならず、複数の層で構成されていてもよい。例えば、ベース部に隣接する位置、加熱部材と静電チャック部との間、加熱部材とシート材との間等に絶縁材層を有していてもよい。
以上の中でも、絶縁材層は、絶縁材層の形成容易性の観点から、加熱部材と、ベース部との間であって、ベース部に近接する位置に備えられることが好ましい。
【００９５】
絶縁材層をベース部に固定する場合、絶縁材層は、ベース部の上面に接着剤を介して固定されていることが好ましい。絶縁材層の固定に用いる接着剤（絶縁材層用接着剤）は特に制限されず、ポリイミド樹脂、シリコーン樹脂、エポキシ樹脂等の耐熱性及び絶縁性を有するシート状、又はフィルム状の接着性樹脂を用いることができる。絶縁材層用接着剤の厚みは５μｍ〜１００μｍが好ましく、より好ましくは１０μｍ〜５０μｍである。絶縁材層用接着剤の面内の厚みのバラツキは、ベース部による静電チャック部の温度制御の面内均一性を上げる観点から１０μｍ以内が好ましい。
絶縁材層の熱伝導率は、静電チャック部の温度調整の観点から、０．０５Ｗ／ｍｋ以上かつ０．５Ｗ／ｍｋ以下が好ましく、より好ましくは０．１Ｗ／ｍｋ以上かつ０．２５Ｗ／ｍｋ以下である。
【００９６】
〔ベース部〕
ベース部は、静電チャック部を冷却する機能を有し、加熱部材により加熱された静電チャック部を所望の温度に調整するための部材であり、静電チャック部に固定された板状試料のエッチング等により生じた発熱を下げる機能も有する。
ベース部の形状は特に制限されないが、通常、厚みのある円板状である。ベース部は、その内部に水を循環させる流路が形成された水冷ベース等であることが好ましい。
ベース部を構成する材料は、熱伝導性、導電性、及び加工性に優れた金属、これらの金属を含む複合材、並びに、セラミックスが挙げられる。具体的には、例えば、アルミニウム（Ａｌ）、アルミニウム合金、銅（Ｃｕ）、銅合金、ステンレス鋼（ＳＵＳ）等が好適に用いられる。ベース部の少なくともプラズマに曝される面は、アルマイト処理が施されているか、アルミナ等の絶縁膜が成膜されていることが好ましい。
【００９７】
＜第２の実施形態に係る静電チャック装置の製造方法＞
第２の実施形態に係る静電チャック装置の製造方法は、第２の実施形態に係る本発明の静電チャック装置の積層構成を形成し得る方法であれば、特に制限されないが、接合層の形成にあたっては、接合層の層厚を小さくする観点から、接合層用化合物と水と必要に応じて接合層用化合物を溶解する有機溶媒とを含む接合層用溶液を用いることが好ましい。
【００９８】
第２の実施形態に係る静電チャック装置の製造にあたっては、予め、静電チャック部の加熱部材設置面上に加熱部材用接着剤で加熱部材を固定しておくことが好ましい。
また、図３に示される静電チャック装置のように、静電チャック部及び加熱部材による凹部には高分子材料を埋設し、高分子材料層及び加熱部材の高さを揃えるか、図４に示される静電チャック装置のように、凹部及び加熱部材を高分子材料で被覆し、高分子材料層の表面を平坦にしておくことが好ましい。
静電チャック装置に絶縁材層を備える場合は、ベース部上に接着剤（絶縁材層用接着剤）で絶縁材層を固定しておくことが好ましい。
【００９９】
加熱部材は、個別の加熱部材を、間隔を空けつつ、加熱部材設置面上にそれぞれ固定してもよいし、加熱部材設置面上に膜状又は板状の加熱部材を貼り付けてから、加熱部材の一部をエッチング等により除去して加熱部材設置面を露出させ、間隙を形成してもよい。
【０１００】
以下、静電チャック部は、加熱部材設置面に予め加熱部材を固定し、加熱部材同士の間隙を高分子材料で埋設し、かつ加熱部材上を高分子材料で被覆して高分子材料層を形成した構成を代表して記載する。以下の説明において、静電チャック部が図２のように高分子材料層を有していない構成においては、「高分子材料層表面」を「加熱部材設置面並びに加熱部材の側面及び表面」と読み替えればよい。静電チャック部が図３のように高分子材料層を有し、高分子材料層厚が加熱部材の高さと同じである構成においては、「高分子材料層表面」を「高分子材料層表面及び加熱部材表面」と読み替えればよい。
また、ベース部は絶縁材層が固定されていない構成を代表して説明する。以下の説明にいて、ベース部上に絶縁材層が固定されている構成においては、「ベース部表面」を「絶縁材層表面」と読み替えればよい。
【０１０１】
第２の実施形態に係る静電チャック装置の製造は、具体的には、例えば、静電チャック部の高分子材料層表面、シート材、ベース部表面に、それぞれ接合層用溶液を付与し、シート材の一方の面に、高分子材料層の接合層用溶液付与面を貼り合わせ、シート材の他方の面にベース部の接合層用溶液付与面を貼り合わせる方法；シート材の両面に接合層用溶液を付与した後、シート材の一方の面に高分子材料層表面を貼り合わせ、シート材の他方の面にベース部表面を貼り合わせる方法等が挙げられる。
接合層用溶液及びその溶媒は、第１の実施形態に係る静電チャック装置の製造の説明で記載した接合層用溶液及びその溶媒と同じであり、好ましい態様も同様である。
【０１０２】
また、高分子材料層の形成は、高分子材料と高分子材料を溶解する溶媒とを含む高分子材料層用溶液を用いることが好ましい。
高分子材料を溶解する溶媒としては、高分子材料の種類にもよるが、メチルエチルケトン、メチルイソブチルケトン、シクロヘキサノン等が挙げられ、例えば、高分子材料として、ポリイミド樹脂を用いる場合、溶媒はメチルエチルケトンを用いることが好ましい。
高分子材料層用溶液の高分子材料の濃度は、用いる高分子材料の種類、溶液の塗布方法等にもよるが、例えば、スピンコートによる塗布の場合は、均一塗布の観点から、０．０５質量％〜５質量％とすることが好ましく、０．１質量％〜１質量％であることがより好ましい。また、塗布方法がスクリーン印刷である場合は、高分子材料層用溶液の高分子材料の濃度は、印刷容易性の観点から、３０質量％〜７０質量％とすることが好ましく、４０質量％〜６０質量％であることがより好ましい。
【０１０３】
接合層用溶液を、静電チャック部、加熱部材、高分子材料層、絶縁材層、ベース部、又はシート材に付与する方法としては、既述のスクリーン印刷による付与、スピンコートによる塗布の他、スプレー、ハケ、バーコーターによる塗布、インクジェット法による吐出等が挙げられる。中でも、接合層の層厚の調整のし易さの観点から、バーコーターによる塗布が好ましい。
なお、図２に示される静電チャック装置の積層構成のように、静電チャック部及び加熱部材による凹凸が静電チャック部上にある場合は、接合層用溶液をスプレー塗布又はハケによる塗布により付与することが好ましい。
高分子材料層用溶液を、静電チャック部表面、加熱部材の側面又は表面に付与する方法としては、スプレー塗布又はハケによる塗布が好ましい。
【０１０４】
接合層用溶液を、静電チャック部、ベース部、又はシート材に付与した後は、接合層用溶液の付与面を加熱して溶媒を飛ばすことが好ましい。接合層用溶液付与面を加熱することにより、静電チャック部、ベース部、又はシート材と、被接着体との接着性を高めることができる。
接合層用溶液の付与面の加熱は、接合層の厚さ、接合層用溶液中の接合層用化合物の濃度、接合層用化合物の種類等により異なるが、８０℃〜１２０℃で、３０秒〜５分間の条件で行うことが好ましい。
【０１０５】
第１の接着層及び第２の接着層にシリコーン接着剤層を設ける場合は、静電チャック部、ベース部、又はシート材、あるいは、接合層用溶液が付与された静電チャック部、接合層用溶液が付与されたベース部、又は接合層用溶液が付与されたシート材に、シリコーン接着剤を付与することで、シリコーン接着剤層を形成することができる。
シリコーン接着剤は、粘性の低い液体状、粘性の高い液体状、固体状のいずれの接着剤であってもよいが、静電チャック装置内に溶媒が残存することを抑制する観点から、溶媒を含まない液体状のシリコーン接着剤を用いることが好ましい。
固体状又は粘性の高い液体状のシリコーン接着剤を用いる場合は、付与容易性の観点から、シリコーン接着剤を溶媒に溶かした接着剤層用溶液を用いてもよい。
シリコーン接着剤又は接着剤層用溶液の付与方法は、接合層用溶液を静電チャック部、ベース部等に付与する方法と同じ方法が挙げられ好ましい態様も同様である。すなわち、バーコーターによる塗布が好ましい。
なお、図２に示される静電チャック装置の積層構成のように、静電チャック部及び加熱部材による凹部にシリコーン接着剤を付与する場合は、シリコーン接着剤を、スクリーン印刷法により付与することが好ましい。
接着剤層用溶液及び該溶液を構成する溶媒は、第１の実施形態に係る静電チャック装置の製造の説明で記載した接着剤層用溶液及び該溶液を構成する溶媒と同じであり、好ましい態様も同様である。
【０１０６】
接着剤層用溶液を、静電チャック部、ベース部等に付与する方法は、接合層用溶液を静電チャック部、ベース部等に付与する方法と同じ方法が挙げられ好ましい態様も同様である。すなわち、バーコーターによる塗布が好ましい。
【０１０７】
接着剤層用溶液を、静電チャック部、ベース部等に付与した後は、接着剤層用溶液の付与面を加熱して溶媒を飛ばすことが好ましい。接着剤層用溶液付与面を加熱することにより、静電チャック部、ベース部等と、被接着体との接着性をより高めることができる。
接着剤層用溶液の付与面の加熱は、接着剤層の厚さ、接着剤層用溶液中のシリコーン接着剤の濃度、シリコーン接着剤の種類等により異なるが、常圧下では、８０℃〜１２０℃で、１秒〜７分間の条件で行うことが好ましい。減圧下では、５０℃を上限として加熱することが好ましい。
【０１０８】
また、第１及び第２の実施形態に係る静電チャック装置において、静電チャック部は次のように製造することが好ましい。
まず、酸化アルミニウム−炭化ケイ素（Ａｌ２Ｏ３−ＳｉＣ）複合焼結体により板状の載置板及び支持板を作製する。この場合、炭化ケイ素粉末及び酸化アルミニウム粉末を含む混合粉末を所望の形状に成形し、その後、例えば１６００℃〜２０００℃の温度、非酸化性雰囲気、好ましくは不活性雰囲気下にて所定時間、焼成することにより、載置板及び支持板を得ることができる。
【０１０９】
次いで、支持板に、給電用端子を嵌め込み保持するための固定孔を複数個形成する。
給電用端子を、支持板の固定孔に密着固定し得る大きさ、形状となるように作製する。この給電用端子の作製方法としては、例えば、給電用端子を導電性複合焼結体とした場合、導電性セラミックス粉末を、所望の形状に成形して加圧焼成する方法等が挙げられる。
【０１１０】
このとき、給電用端子に用いられる導電性セラミックス粉末としては、静電吸着用内部電極と同様の材質からなる導電性セラミックス粉末が好ましい。
また、給電用端子を金属とした場合、高融点金属を用い、研削法、粉末治金等の金属加工法等により形成する方法等が挙げられる。
【０１１１】
次いで、給電用端子が嵌め込まれた支持板の表面の所定領域に、給電用端子に接触するように、上記の導電性セラミックス粉末等の導電材料をテレピノールとエチルセルロース等とを含む有機溶媒に分散した静電吸着用内部電極形成用塗布液を塗布し、乾燥して、静電吸着用内部電極形成層とする。
この塗布法としては、均一な厚さに塗布する必要があることから、スクリーン印刷法等を用いることが望ましい。また、他の方法としては、蒸着法あるいはスパッタリング法により上記の高融点金属の薄膜を成膜する方法、上記の導電性セラミックスあるいは高融点金属からなる薄板を配設して静電吸着用内部電極形成層とする方法等がある。
【０１１２】
また、支持板上の静電吸着用内部電極形成層を形成した領域以外の領域に、絶縁性、耐腐食性、耐プラズマ性を向上させるために、載置板及び支持板と同一組成または主成分が同一の粉末材料を含む絶縁材層を形成する。この絶縁材層は、例えば、載置板及び支持板と同一組成または主成分が同一の絶縁材料粉末をテレピノールとエチルセルロース等とを含む有機溶媒に分散した塗布液を、上記所定領域にスクリーン印刷等で塗布し、乾燥することにより形成することができる。
【０１１３】
次いで、支持板上の静電吸着用内部電極形成層及び絶縁材層の上に載置板を重ね合わせ、次いで、これらを高温、高圧下にてホットプレスして一体化する。このホットプレスにおける雰囲気は、真空、あるいはＡｒ、Ｈｅ、Ｎ２等の不活性雰囲気が好ましい。また、圧力は５〜１０ＭＰａが好ましく、温度は１６００℃〜１８５０℃が好ましい。
【０１１４】
このホットプレスにより、静電吸着用内部電極形成層は焼成されて導電性複合焼結体からなる静電吸着用内部電極となる。同時に、支持板及び載置板は、絶縁材層を介して接合一体化される。
また、給電用端子は、高温、高圧下でのホットプレスで再焼成され、支持板の固定孔に密着固定される。
そして、これら接合体の上下面、外周およびガス穴等を機械加工し、静電チャック部とする。
【０１１５】
以下の＜ａ１＞〜＜ａ７＞に第１の実施形態に係る静電チャック装置を開示する。
第１の実施形態に係る本発明によれば、静電チャック部と温度調整用ベース部との接着性に優れ、かつ、静電チャック部の面内温度均一性に優れる静電チャック装置が提供される。
【０１１６】
＜ａ１＞  一主面を、板状試料を載置する載置面とするとともに静電吸着用内部電極を内蔵した静電チャック部と、第１の接着層と、シート材と、第２の接着層と、前記静電チャック部を所望の温度に調整する温度調整用ベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置である。
【０１１７】
＜ａ２＞  前記接合層が、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する化合物由来の構造を有する層である＜ａ１＞に記載の静電チャック装置である。
【０１１８】
＜ａ３＞  前記反応性官能基を有する化合物が、更に加水分解性基を有する＜ａ２＞に記載の静電チャック装置である。
【０１１９】
＜ａ４＞  前記反応性官能基を有する化合物が、下記一般式（１）で表される＜ａ３＞に記載の静電チャック装置である。
【０１２０】
【化４】
2016060205.tif 000006
〔一般式（１）中、Ｙは、エポキシ基、イソシアネート基、アミノ基、メルカプト基、ビニル基、スチリル基、メタクリル基、アクリル基、ウレイド基、スルフィド基、又はイソシアヌレート基を表し、Ｌ１は連結基を表す。Ｍは、ケイ素原子、チタン原子又は、ジルコニウム原子を表す。Ｒは炭素数１〜５のアルキル基を表し、Ｌ２は単結合又はカルボニルを表し、ｎは１〜３の整数を表す。Ｒ’は炭素数１〜３のアルキル基又はフェニル基を表す。〕
【０１２１】
＜ａ５＞  前記シート材が前記第１の接着層及び前記第２の接着層の合計の層厚より厚く、前記シート材の厚さが２０μｍ〜５００μｍである＜ａ１＞〜＜ａ４＞のいずれか１つに記載の静電チャック装置である。
【０１２２】
＜ａ６＞  前記シート材が、シリコーン系エラストマー、及びフッ素系エラストマーからなる群より選択されるいずれかを含有する＜ａ１＞〜＜ａ５＞のいずれか１つに記載の静電チャック装置である。
【０１２３】
＜ａ７＞  前記載置面が、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、または酸化イットリウム（Ｙ２Ｏ３）焼結体からなる＜ａ１＞〜＜ａ６＞のいずれか１つに記載の静電チャック装置である。
【０１２４】
以下の＜ｂ１＞〜＜ｂ１０＞に第２の実施形態に係る静電チャック装置を開示する。
第２の実施形態に係る本発明によれば、静電チャック部とベース部との接着性に優れ、かつ、静電チャック部の面内温度均一性に優れる静電チャック装置が提供される。
【０１２５】
＜ｂ１＞  一主面を、板状試料を載置する載置面とするとともに静電吸着用内部電極を内蔵した静電チャック部と、前記静電チャック部の前記載置面と反対側の面に互いに間隙を有して接着された複数の加熱部材と、第１の接着層と、シート材と、第２の接着層と、前記静電チャック部を冷却する機能を有するベース部とをこの順に備え、
前記第１の接着層が、層厚１ｎｍ〜５００ｎｍの接合層及び厚さ２μｍ〜３０μｍのシリコーン接着剤層を含み、
前記第２の接着層が、層厚１ｎｍ〜５００ｎｍの接合層及び厚さ２μｍ〜３０μｍのシリコーン接着剤層を含む静電チャック装置である。
【０１２６】
＜ｂ２＞  前記加熱部材の間隙を埋設する高分子材料層を有し、前記高分子材料層の層厚が、前記静電チャック部の前記載置面と反対側の面から前記加熱部材の前記第１の接着層側の表面までの最短距離と同じである＜ｂ１＞に記載の静電チャック装置である。
【０１２７】
＜ｂ３＞  前記加熱部材の間隙を埋設し、かつ前記加熱部材表面を被覆する高分子材料層を有し、前記高分子材料層表面が平坦である＜ｂ１＞に記載の静電チャック装置である。
【０１２８】
＜ｂ４＞  前記加熱部材と、前記ベース部との間に、絶縁材層を有する＜ｂ１＞〜＜ｂ３＞のいずれか１つに記載の静電チャック装置である。
【０１２９】
＜ｂ５＞  前記接合層が、エポキシ基、イソシアネート基、アミノ基、メルカプト基、ビニル基、スチリル基、メタクリル基、アクリル基、ウレイド基、スルフィド基、及びイソシアヌレート基からなる群より選択される少なくとも１つの反応性官能基を有する化合物由来の構造を有する層である＜ｂ１＞〜＜ｂ４＞のいずれか１つに記載の静電チャック装置である。
【０１３０】
＜ｂ６＞  前記反応性官能基を有する化合物が、更に加水分解性基を有する＜ｂ５＞に記載の静電チャック装置である。
【０１３１】
＜ｂ７＞  前記反応性官能基を有する化合物が、下記一般式（１）で表される＜ｂ６＞に記載の静電チャック装置である。
【０１３２】
【化５】
2016060205.tif 000007
【０１３３】
一般式（１）中、Ｙは、エポキシ基、イソシアネート基、アミノ基、メルカプト基、ビニル基、スチリル基、メタクリル基、アクリル基、ウレイド基、スルフィド基、又はイソシアヌレート基を表し、Ｌ１は連結基を表す。Ｍは、ケイ素原子、チタン原子又は、ジルコニウム原子を表す。Ｒは炭素数１〜５のアルキル基を表し、Ｌ２は単結合又はカルボニルを表し、ｎは１〜３の整数を表す。Ｒ’は炭素数１〜３のアルキル基又はフェニル基を表す。
【０１３４】
＜ｂ８＞  前記シート材が前記第１の接着層及び前記第２の接着層の合計の層厚より厚く、前記シート材の厚さが２０μｍ〜５００μｍである＜ｂ１＞〜＜ｂ７＞のいずれか１つに記載の静電チャック装置である。
【０１３５】
＜ｂ９＞  前記シート材が、シリコーン系エラストマー、及びフッ素系エラストマーからなる群より選択されるいずれかを含有する＜ｂ１＞〜＜ｂ８＞のいずれか１つに記載の静電チャック装置である。
【０１３６】
＜ｂ１０＞  前記載置面が、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、または酸化イットリウム（Ｙ２Ｏ３）焼結体からなる＜ｂ１＞〜＜ｂ９＞のいずれか１つに記載の静電チャック装置である。
【実施例】
【０１３７】
以下、本発明を実施例により説明するが、本発明はこれらの実施例に限定されるものではない。
第１の実施形態に係る静電チャック装置に関する実施例及び比較例を実施例ａ１〜ａ２５及び比較例ａ１〜ａ４に示し、第２の実施形態に係る静電チャック装置に関する実施例及び比較例を実施例ｂ１〜ｂ１９及び比較例ｂ１〜ｂ４に示した。【０１３８】
＜＜第１の実施形態に係る静電チャック装置に関する実施例及び比較例＞＞
以下の実施例ａ１〜ａ２５及び比較例ａ１〜ａ４においては、静電チャック部及び温度調整用ベース部を、後述する基材に代えて、基材１と、第１の接着層と、シート材と、第２の接着層と、基材２との積層体を製造し、積層体を得た。【０１３９】
＜１．原材料＞
実施例ａ１〜ａ２５及び比較例ａ１〜ａ４の積層体の製造に用いた基材、接合層用化合物、接着剤層、及びシート材を、表１に示す。各材料の詳細は次のとおりである。【０１４０】
〔基材〕
Ａ：ポリイミドフィルム
カプトン３００Ｈ（東レ・デュポン社製）、面積３０ｍｍ×３０ｍｍ、厚さ７５μｍ
Ｂ：金属片
アルミ治具（直径４０ｍｍ)、厚さ２ｃｍ【０１４１】
〔接合層用化合物〕
接合層用化合物は、いずれも、信越化学工業社製の表１に示す品番のシランカップリング剤を用いた。各シランカップリング剤は、表１に示す反応性官能基を有する。
なお、シランカップリング剤は、表１中に特記したものを除き、イソプロピルアルコール（ＩＰＡ）、所定量の水、触媒を加え、６０℃加温にて加水分解を行って、接合層用溶液とした。【０１４２】
（接合層用溶液の調製）
接合層用溶液は表１に示す成分を表１に示す配合量で混合して調製した。
ただし、反応性官能基が、アミノ基、エポキシ基、メルカプト基、又はイソシアネート基であるシランカップリング剤（表２における接合層用化合物Ａ、Ｂ、Ｃ、及びＤ）を用いた接合層用溶液は、触媒を用いなかった（触媒の配合量が０質量％）。
反応性官能基が、ビニル基、アクリル基、又はメタクリル基であるシランカップリング剤（表２における接合層用化合物Ｅ、Ｆ、及びＧ）を用いた接合層用溶液の触媒の配合量は０．５質量％とした。【０１４３】
【表１】
2016060205.tif 000008
【０１４４】
〔シリコーン接着剤層〕
Ａ：信越シリコーン社製、シリコーン接着剤ＫＥ−１８２０
なお、シリコーン接着剤層は、上記シリコーン接着剤を、メチルエチルケトンにて、濃度３０質量％に希釈して得た接着剤層用溶液として用いた。【０１４５】
〔シート材〕
Ａ：サンシンエンタープライズ社製、Sμ-100-50、厚さ100μｍ、ショア硬度（Ａ）50【０１４６】
【表２】
2016060205.tif 000009
【０１４７】
＜２．積層体の製造＞
〔実施例ａ１〜ａ２１及び比較例ａ１〜ａ３〕
表３に示す種類の基材１の片面に、表３に示す種類のシランカップリング剤を含む接合層用溶液を、バーコーターを用いて、表３に示す膜厚になるよう塗布し、１００℃で１分間加熱した。同様に、表３に示す種類の基材２の片面に、表３に示す種類のシランカップリング剤を含む接合層用溶液を、バーコーターを用いて、表３に示す膜厚になるよう塗布し、１００℃で１分間加熱した。【０１４８】
基材１上の接合層面に、接着剤層用溶液を、バーコートを用いて、表３に示す膜厚になるよう塗布した。同様に、基材２上の接合層面に、接着剤層用溶液を、バーコートを用いて、表３に示す膜厚になるよう塗布した。
基材１上の接着剤層用溶液の塗布面に、表３に示す種類のシート材の一方の面を張り合わせ、基材２上の接着剤層用溶液の塗布面に、シート材の他方の面を貼り合わせて、１００℃で３分間加熱し、積層体を得た。【０１４９】
〔実施例ａ２２〕
表３に示す種類のシート材の両面に、表３に示す種類のシランカップリング剤を含む接合層用溶液を、バーコーターを用いて、表３に示す膜厚になるよう塗布し、１００℃で１分間加熱した。このようにして得られた、両面に接合層用溶液の塗布面を有するシート材を、以下、「シート材２」と称する。【０１５０】
実施例ａ１の積層体の製造において、実施例ａ１で用いたシート材の代わりに、予め用意したシート材２を用いた他は、同様にして積層体を得た。【０１５１】
〔実施例ａ２３〕
表３に示す種類の基材１の片面に、接着剤層用溶液を、バーコートを用いて、表３に示す膜厚になるよう塗布した。同様に、基材２の片面に、接着剤層用溶液を、バーコートを用いて、表３に示す膜厚になるよう塗布した。
基材１上の接着剤層用溶液の塗布面に、シート材２の一方の面を張り合わせ、基材２上の接着剤層用溶液の塗布面に、シート材２の他方の面を貼り合わせて、１００℃で３分間加熱し、積層体を得た。【０１５２】
〔実施例ａ２４〕
表３に示す種類のシート材の片面に、表３に示す種類のシランカップリング剤を含む接合層用溶液を、バーコーターを用いて、表３に示す膜厚になるよう塗布し、１００℃で１分間加熱した。このようにして得られた、片面に接合層用溶液の塗布面を有するシート材を、以下、「シート材３」と称する。【０１５３】
表３に示す種類の基材１の片面に、表３に示す種類のシランカップリング剤を含む接合層用溶液を、バーコーターを用いて、表３に示す膜厚になるよう塗布し、１００℃で１分間加熱した。次いで、基材１上の接合層面に、接着剤層用溶液を、バーコートを用いて、表３に示す膜厚になるよう塗布した。
一方、表３に示す種類の基材２の片面に、接合層用溶液を塗布せず、接着剤層用溶液を、バーコートを用いて、表３に示す膜厚になるよう塗布した。【０１５４】
基材１上の接着剤層用溶液の塗布面に、シート材３の接合層用溶液が塗布されていない面を貼り合わせ、基材２上の接着剤層用溶液の塗布面に、シート材３の接合層用溶液の塗布面を貼り合わせて、１００℃で３分間加熱し、積層体を得た。【０１５５】
〔実施例ａ２５〕
表３に示す種類の基材１の片面に、接合層用溶液を塗布せず、接着剤層用溶液を、バーコートを用いて、表３に示す膜厚になるよう塗布した。
一方、表３に示す種類の基材２の片面に、表３に示す種類のシランカップリング剤を含む接合層用溶液を、バーコーターを用いて、表３に示す膜厚になるよう塗布し、１００℃で１分間加熱した。次いで、基材２上の接合層面に、接着剤層用溶液を、バーコートを用いて、表３に示す膜厚になるよう塗布した。【０１５６】
基材１上の接着剤層用溶液の塗布面に、シート材２の一方の面を張り合わせ、基材２上の接着剤層用溶液の塗布面に、シート材２の他方の面を貼り合わせて、１００℃で３分間加熱し、積層体を得た。【０１５７】
〔比較例ａ４〕
表３に示す種類の基材１の片面に、接着剤層用溶液を、バーコートを用いて、表３に示す膜厚になるよう塗布した。同様に、基材２の片面に、を含む接着剤層用溶液を、バーコートを用いて、表３に示す膜厚になるよう塗布した。
基材１上の接着剤層用溶液の塗布面に、表３に示す種類のシート材の一方の面を張り合わせ、基材２上の接着剤層用溶液の塗布面に、シート材の他方の面を貼り合わせて、１００℃で３分間加熱し、積層体を得た。【０１５８】
＜３．評価方法＞
１．ピール強度
実施例ａ１〜ａ２５及び比較例ａ１〜ａ４の各積層体に対して、１０ｋｇの加重をしながら、１６０℃で１２時間の加熱及び加圧を行い、ピール強度評価用の試験片を作成した。
試験片の基材１から基材２を、手で引き剥がし、剥離面の破壊状態を目視観察して、下記基準により評価した。
Ａ：接着強度非常に強い      （凝集破壊）
Ｂ：接着強度強い            （界面破壊：ガムテープ程度）
Ｃ：接着しているが非常に弱い（界面破壊：セロハンテープ程度）
Ｄ：接着していない【０１５９】
２．膜厚ブレ
ミツトヨ社製の膜厚ＶＬ−５０Ａを用いて、実施例ａ１〜ａ２５及び比較例ａ１〜ａ４の積層体の５ヶ所における全層厚を測定した。得られた測定結果のうち、層厚が最も大きいヶ所の層厚と小さいヶ所の層厚との差を膜厚ブレとし、１０μｍ以上の膜厚ブレがあった場合はＣ、膜厚ブレが１０μｍ未満である場合をＡとして評価した。
膜厚ブレは、静電チャック装置に固定するウエハの面内温度均一性の指標となり、膜厚ブレが１０μｍ未満である場合は、静電チャック部の面内温度均一性に優れる。【０１６０】
【表３】
2016060205.tif 000010
【０１６１】
表３から、層厚が１〜５００ｎｍの接合層を有する実施例の積層体は、接着性及び膜厚ブレ評価が共に高かった。従って、実施例の積層構成を有する静電チャック装置を作成すれば、静電チャック部と温度調整用ベース部との接着性に優れ、かつ、静電チャック部の面内温度均一性に優れることが期待される。【０１６２】
＜＜第２の実施形態に係る静電チャック装置に関する実施例及び比較例＞＞
以下の実施例ｂ１〜ｂ１９及び比較例ｂ１〜ｂ４においては、図４に示す静電チャック装置の積層構成に類似する積層体を作成し、評価した。【０１６３】
＜１．実施例ｂ１〜ｂ１９及び比較例ｂ１〜ｂ４の積層体の構成＞
実施例ｂ１〜ｂ１９及び比較例ｂ１〜ｂ４の積層体は、図４における静電チャック部３０２、接着剤３５２、加熱部材３５０、高分子材料層３３０、第１の接着層３０４、シート材３０６、第２の接着層３０８、及びベース部３１０をこの順に積層した構成をしている。ただし、一部の比較例の積層体は、第１の接着層３０４及び第２の接着層３０８の一方又は両方を有していない。
実施例ｂ１〜ｂ１９及び比較例ｂ１〜ｂ４の積層体は、図４における絶縁材層３６０、及び接着剤３６２は備えていない。
実施例ｂ１〜ｂ１９及び比較例ｂ１〜ｂ４においては、図４における静電チャック部３０２、接着剤３５２、加熱部材３５０、及び高分子材料層３３０の積層体を「基材１」と称し、ベース部３１０を基材２と称する。【０１６４】
＜２．原材料＞
実施例ｂ１〜ｂ１９及び比較例ｂ１〜ｂ４の積層体の製造に用いた基材、接合層用化合物、接着剤層（シリコーン接着剤層）、及びシート材を、表５に示す。各材料の詳細は次のとおりである。【０１６５】
〔基材〕
基材１は、高分子材料層の高分子材料がシリコーン接着剤（モメンティブ社製、ＴＳＥ３２２１；シリコーンゴム）である基材種Ａと、高分子材料がポリイミド樹脂（ピーアイ技術研究所社製、Ｑ−ＩＰ−１０２２Ｅ）である基材種Ｂの２種類を用意した。
基材２は、アルミ治具（直径４０ｍｍ、厚さ２ｃｍ；基材種Ｃ）を用いた。【０１６６】
（基材１の作成）
静電チャック部となるセラミックス板（Ａｌ２Ｏ３−ＳｉＣ複合焼結体）上に、加熱部材用接着剤としてＴＳＥ３２２１（モメンティブ社製）を介して、Ｔｉ箔（加熱部材）を貼り付けた。次いで、Ｔｉ箔をエッチングすることにより、セラミックス板の一部を露出させ、直径の異なる輪状のＴｉ箔が同心円状に配置されたＴｉパターンを形成した。
Ｔｉパターンによる凹凸面が形成されたセラミックス板上に、高分子材料溶液をスクリーン印刷により付与して、Ｔｉ箔間の凹部及びＴｉ箔上に、平坦な高分子材料層を形成した。高分子材料層の層厚は、セラミックス板表面（加熱部材設置面）から高分子材料層表面までの距離が１００μｍとなる厚さであり、Ｔｉ箔表面から高分子材料層表面までの距離が２０μｍとなる厚さとした。
なお、高分子材料層の形成に用いた高分子材料層用溶液の高分子材料の濃度は５０質量％（溶媒：メチルエチルケトン）とした。【０１６７】
〔接合層用化合物〕
接合層用化合物は、いずれも、信越化学工業社製の表５に示す品番のシランカップリング剤を用いた。各シランカップリング剤は、表４に示す反応性官能基を有する。
なお、シランカップリング剤は、表６中に特記したもの（実施例ｂ１４）を除き、イソプロピルアルコール（ＩＰＡ）、所定量の水、触媒を加え、６０℃での加温にて加水分解を行って、接合層用溶液とした。
実施例ｂ１４では、６０℃での加温をせずに、加水分解していない接合層用溶液を用いた。【０１６８】
（接合層用溶液の調製）
接合層用溶液は表５に示す成分を表４に示す配合量で混合して調製した。
ただし、反応性官能基が、アミノ基、エポキシ基、メルカプト基、又はイソシアネート基であるシランカップリング剤（表５における接合層用化合物Ａ、Ｂ、Ｃ、及びＤ）を用いた接合層用溶液は、触媒を用いなかった（触媒の配合量が０質量％）。
反応性官能基が、ビニル基、アクリル基、又はメタクリル基であるシランカップリング剤（表５における接合層用化合物Ｅ、Ｆ、及びＧ）を用いた接合層用溶液の触媒の配合量は０．５質量％とした。【０１６９】
【表４】
2016060205.tif 000011
【０１７０】
〔シリコーン接着剤層〕
Ａ：モメンティブ・パフォーマンス・マテリアルズ・ジャパン合同会社製、シリコーン接着剤ＴＳＥ３２２１
シリコーン接着剤層は、上記シリコーン接着剤を、メチルエチルケトンにて、濃度３０質量％に希釈して得た接着剤層用溶液として用いた。【０１７１】
〔シート材〕
Ａ：サンシンエンタープライズ社製、Ｓμ−１００−５０、厚さ１００μｍ、ショア硬度（Ａ）５０【０１７２】
【表５】
2016060205.tif 000012
【０１７３】
＜３．積層体の製造＞
〔実施例ｂ１〜ｂ１４及び比較例ｂ１〜ｂ３〕
表６に示す種類の基材１の高分子材料層表面に、表６に示す種類のシランカップリング剤を含む接合層用溶液を、バーコーターを用いて、表６の「接合層１Ｅ」に示す膜厚になるよう塗布し、１００℃で１分間加熱した。
同様に、基材２の片面に、表６に示す種類のシランカップリング剤を含む接合層用溶液を、バーコーターを用いて、表６の「接合層２Ｅ」に示す膜厚になるよう塗布し、１００℃で１分間加熱した。【０１７４】
基材１上の接合層面に、接着剤層用溶液を、バーコートを用いて、表６の「接着剤層１」に示す膜厚になるよう塗布した。同様に、基材２上の接合層面に、接着剤層用溶液を、バーコートを用いて、表６の「接着剤層２」に示す膜厚になるよう塗布した。
基材１上の接着剤層用溶液の塗布面に、シート材の一方の面を張り合わせ、基材２上の接着剤層用溶液の塗布面に、シート材の他方の面を貼り合わせて、１００℃で３分間加熱し、積層体を得た。【０１７５】
〔実施例ｂ１５〕
表６に示す種類のシート材の両面に、表６に示す種類のシランカップリング剤を含む接合層用溶液を、バーコーターを用いて、表６の「接合層１Ｓ」及び「接合層２Ｓ」に示す膜厚になるよう塗布し、１００℃で１分間加熱した。このようにして得られた、両面に接合層用溶液の塗布面を有するシート材を、以下、「シート材２」と称する。
次いで、実施例ｂ１の積層体の製造において、実施例ｂ１で用いたシート材の代わりに、上記シート材２を用いた他は、同様にして積層体を得た。【０１７６】
〔実施例ｂ１６〕
実施例ｂ１５の積層体の製造において、基材１を基材種Ａから基材種Ｂに変更した他は、同様にして、積層体を得た。【０１７７】
〔実施例ｂ１７〕
表６に示す種類の基材１の高分子材料層表面に、接着剤層用溶液を、バーコートを用いて、表６の「接着剤層１」に示す膜厚になるよう塗布した。同様に、基材２の片面に、接着剤層用溶液を、バーコートを用いて、表６の「接着剤層２」に示す膜厚になるよう塗布した。
基材１上の接着剤層用溶液の塗布面に、シート材２の一方の面を張り合わせ、基材２上の接着剤層用溶液の塗布面に、シート材２の他方の面を貼り合わせて、１００℃で３分間加熱し、積層体を得た。【０１７８】
〔実施例ｂ１８〕
表６に示す種類のシート材の片面に、表６に示す種類のシランカップリング剤を含む接合層用溶液を、バーコーターを用いて、表６の「接合層２Ｓ」に示す膜厚になるよう塗布し、１００℃で１分間加熱した。このようにして得られた、片面に接合層用溶液の塗布面を有するシート材を、以下、「シート材３」と称する。【０１７９】
表６に示す種類の基材１の高分子材料層表面に、表６に示す種類のシランカップリング剤を含む接合層用溶液を、バーコーターを用いて、表６の「接合層１Ｅ」に示す膜厚になるよう塗布し、１００℃で１分間加熱した。次いで、基材１上の接合層面に、接着剤層用溶液を、バーコートを用いて、表６の「接着剤層１」に示す膜厚になるよう塗布した。
一方、表６に示す種類の基材２の片面に、接合層用溶液を塗布せず、接着剤層用溶液を、バーコートを用いて、表６の「接着剤層２」に示す膜厚になるよう塗布した。【０１８０】
基材１上の接着剤層用溶液の塗布面に、シート材３の接合層用溶液が塗布されていない面を貼り合わせ、基材２上の接着剤層用溶液の塗布面に、シート材３の接合層用溶液の塗布面を貼り合わせて、１００℃で３分間加熱し、積層体を得た。【０１８１】
〔実施例ｂ１９〕
表６に示す種類の基材１の高分子材料層表面に、接合層用溶液を塗布せず、接着剤層用溶液を、バーコートを用いて、表６の「接着剤層１」に示す膜厚になるよう塗布した。
一方、表６に示す種類の基材２の片面に、表６に示す種類のシランカップリング剤を含む接合層用溶液を、バーコーターを用いて、表６の「接合層２Ｅ」に示す膜厚になるよう塗布し、１００℃で１分間加熱した。次いで、基材２上の接合層面に、接着剤層用溶液を、バーコートを用いて、表６の「接着剤層２」に示す膜厚になるよう塗布した。【０１８２】
基材１上の接着剤層用溶液の塗布面に、シート材２の一方の面を張り合わせ、基材２上の接着剤層用溶液の塗布面に、シート材２の他方の面を貼り合わせて、１００℃で３分間加熱し、積層体を得た。【０１８３】
〔比較例ｂ４〕
表６に示す種類の基材１の高分子材料層表面に、接着剤層用溶液を、バーコートを用いて、表６の「接着剤層１」に示す膜厚になるよう塗布した。同様に、基材２の片面に、接着剤層用溶液を、バーコートを用いて、表６の「接着剤層２」に示す膜厚になるよう塗布した。
基材１上の接着剤層用溶液の塗布面に、表６に示す種類のシート材の一方の面を張り合わせ、基材２上の接着剤層用溶液の塗布面に、シート材の他方の面を貼り合わせて、１００℃で３分間加熱し、積層体を得た。【０１８４】
＜４．評価方法＞
１．ピール強度
実施例ｂ１〜ｂ１９及び比較例ｂ１〜ｂ４の各積層体に対して、１０ｋｇの加重をしながら、１２０℃で１２時間の加熱及び加圧を行い、ピール強度評価用の試験片を作成した。
試験片の基材１から基材２を、手で引き剥がし、剥離面の破壊状態を目視観察して、下記基準により評価した。
ＡＡ：接着強度非常に強い      （凝集破壊）
Ａ：接着強度強い            （界面破壊：ガムテープ程度）
Ｂ：接着しているが弱い      （界面破壊：ビニールテープ程度）
Ｃ：接着しているが非常に弱い（界面破壊：セロハンテープ程度）
Ｄ：接着していない【０１８５】
２．膜厚ブレ
ミツトヨ社製の膜厚ＶＬ−５０Ａを用いて、実施例ｂ１〜ｂ１９及び比較例ｂ１〜ｂ４の積層体の５ヶ所における全層厚を測定した。得られた測定結果のうち、層厚が最も大きいヶ所の層厚と小さいヶ所の層厚との差を膜厚ブレとし、下記基準により評価した。
膜厚ブレは、静電チャック装置に固定するウエハの面内温度均一性の指標となり、膜厚ブレが１０μｍ未満である場合は、静電チャック部の面内温度均一性に優れる。
Ａ：膜厚ブレが、３μｍ未満であった。
Ｂ：膜厚ブレが、３μｍ以上１０μｍ未満であった。
Ｃ：１０μｍ以上の膜厚ブレがあった。【０１８６】
【表６】
2016060205.tif 000013
【０１８７】
表６からわかるように、層厚が１〜５００ｎｍの接合層を有する実施例の積層体は、接着性及び膜厚ブレ評価が共に高かった。従って、実施例の積層構成を有する静電チャック装置を作成すれば、静電チャック部と温度調整用ベース部との接着性に優れ、かつ、静電チャック部の面内温度均一性に優れることが期待される。
【符号の説明】
【０１８８】
２  静電チャック部
４  第１の接着層
６  シート材
８  第２の接着層
１０  温度調整用ベース部
１４  接合層
１８  接合層
２４  シリコーン接着剤層
２８  シリコーン接着剤層
８０  静電チャック装置
１００  静電チャック装置
１０２  静電チャック部
１０４  第１の接着層
１０６  シート材
１０８  第２の接着層
１１０  ベース部
１１４  接合層
１１８  接合層
１２４  シリコーン接着剤層
１２８  シリコーン接着剤層
１５０  加熱部材
１５２  接着剤
１６０  絶縁材層
１６２  接着剤
【図１】
2016060205.tif 000015
【図２】
2016060205.tif 000016
【図３】
2016060205.tif 000017
【図４】
2016060205.tif 000018
【国際調査報告】
2016060205.tif 000019
2016060205.tif 000020
2016060205.tif 000021